(57)【特許請求の範囲】
【請求項１】
官能化ｃｉｓ−１，４−ポリジエンポリマーを製造する方法であって、
（ｉ）６０％超のｃｉｓ−１，４−結合含有量および反応性鎖末端を有するポリマーを、共役ジエンモノマーと、任意に共役ジエンモノマーと共重合可能なモノマーとをランタニド系触媒システムを使用して重合することにより準備する工程と、
（ｉｉ）前記反応性鎖末端と複素環ニトリル化合物とを反応させる工程と、
を含む方法。
【請求項２】
前記複素環ニトリル化合物が、一般式：
θ−Ｃ≡Ｎ
または
θ−Ｒ−Ｃ≡Ｎ
［式中、θは複素環基であり、Ｒは二価の有機基である］で表される、請求項１に記載の方法。
【請求項３】
前記複素環基が芳香族である、請求項２に記載の方法。
【請求項４】
前記θが、２−ピリジル基、３−ピリジル基、４−ピリジル基、ピラジニル基、２−ピリミジニル基、４−ピリミジニル基、５−ピリミジニル基、３−ピリダジニル基、４−ピリダジニル基、Ｎ−メチル−２−ピロリル基、Ｎ−メチル−３−ピロリル基、Ｎ−メチル−２−イミダゾリル基、Ｎ−メチル−４−イミダゾリル基、Ｎ−メチル−５−イミダゾリル基、Ｎ−メチル−３−ピラゾリル基、Ｎ−メチル−４−ピラゾリル基、Ｎ−メチル−５−ピラゾリル基、Ｎ−メチル−１，２，３−トリアゾール−４−イル基、Ｎ−メチル−１，２，３−トリアゾール−５−イル基、Ｎ−メチル−１，２，４−トリアゾール−３−イル基、Ｎ−メチル−１，２，４−トリアゾール−５−イル基、１，２，４−トリアジン−３−イル基、１，２，４−トリアジン−５−イル基、１，２，４−トリアジン−６−イル基、１，３，５−トリアジニル基、Ｎ−メチル−２−ピロリン−２−イル基、Ｎ−メチル−２−ピロリン−３−イル基、Ｎ−メチル−２−ピロリン−４−イル基、Ｎ−メチル−２−ピロリン−５−イル基、Ｎ−メチル−３−ピロリン−２−イル基、Ｎ−メチル−３−ピロリン−３−イル基、Ｎ−メチル−２−イミダゾリン−２−イル基、Ｎ−メチル−２−イミダゾリン−４−イル基、Ｎ−メチル−２−イミダゾリン−５−イル基、Ｎ−メチル−２−ピラゾリン−３−イル基、Ｎ−メチル−２−ピラゾリン−４−イル基、Ｎ−メチル−２−ピラゾリン−５−イル基、２−キノリル基、３−キノリル基、４−キノリル基、１−イソキノリル基、３−イソキノリル基、４−イソキノリル基、Ｎ−メチルインドール−２−イル基、Ｎ−メチルインドール−３−イル基、Ｎ−メチルイソインドール−１−イル基、Ｎ−メチルイソインドール−３−イル基、１−インドリジニル基、２−インドリジニル基、３−インドリジニル基、１−フタラジニル基、２−キナゾリニル基、４−キナゾリニル基、２−キノキサリニル基、３−シンノリニル基、４−シンノリニル基、１−メチルインダゾール−３−イル基、１，５−ナフチリジン−２−イル基、１，５−ナフチリジン−３−イル基、１，５−ナフチリジン−４−イル基、１，８−ナフチリジン−２−イル基、１，８−ナフチリジン−３−イル基、１，８−ナフチリジン−４−イル基、２−プテリジニル基、４−プテリジニル基、６−プテリジニル基、７−プテリジニル基、１−メチルベンズイミダゾール−２−イル基、６−フェナントリジニル基、Ｎ−メチル−２−プリニル基、Ｎ−メチル−６−プリニル基、Ｎ−メチル−８−プリニル基、Ｎ−メチル−β−カルボリン−１−イル基、Ｎ−メチル−β−カルボリン−３−イル基、Ｎ−メチル−β−カルボリン−４−イル基、９−アクリジニル基、１，７−フェナントロリン−２−イル基、１，７−フェナントロリン−３−イル基、１，７−フェナントロリン−４−イル基、１，１０−フェナントロリン−２−イル基、１，１０−フェナントロリン−３−イル基、１，１０−フェナントロリン−４−イル基、４，７−フェナントロリン−１−イル基、４，７−フェナントロリン−２−イル基、４，７−フェナントロリン−３−イル基、１−フェナジニル基、２−フェナジニル基、ピロリジノ基、ピペリジノ基、２−フリル基、３−フリル基、２−ベンゾ[ｂ]フリル基、３−ベンゾ[ｂ]フリル基、１−イソベンゾ[ｂ]フリル基および３−イソベンゾ[ｂ]フリル基、２−ナフト[２，３−ｂ]フリル基、３−ナフト[２，３−ｂ]フリル基、２−チエニル基、３−チエニル基、２−ベンゾ[ｂ]チエニル基、３−ベンゾ[ｂ]チエニル基、１−イソベンゾ[ｂ]チエニル基、３−イソベンゾ[ｂ]チエニル基、２−ナフト[２，３−ｂ]チエニル基、３−ナフト[２，３−ｂ]チエニル基、２−オキサゾリル基、４−オキサゾリル基、５−オキサゾリル基、３−イソオキサゾリル基、４−イソオキサゾリル基、５−イソオキサゾリル基、２−チアゾリル基、４−チアゾリル基、５−チアゾリル基、３−イソチアゾリル基、４−イソチアゾリル基、５−イソチアゾリル基、１，２，３−オキサジアゾール−４−イル基、１，２，３−オキサジアゾール−５−イル基、１，３，４−オキサジアゾール−２−イル基、１，２，３−チアジアゾール−４−イル基、１，２，３−チアジアゾール−５−イル基、１，３，４−チアジアゾール−２−イル基、２−オキサゾリン−２−イル基、２−オキサゾリン−４−イル基、２−オキサゾリン−５−イル基、３−イソオキサゾリニル基、４−イソオキサゾリニル基、５−イソオキサゾリニル基、２−チアゾリン−２−イル基、２−チアゾリン−４−イル基、２−チアゾリン−５−イル基、３−イソチアゾリニル基、４−イソチアゾリニル基、５−イソチアゾリニル基、２−ベンゾチアゾリル基、並びに、モルホリノ基からなる群より選択される、請求項２に記載の方法。
【請求項５】
前記複素環ニトリル化合物が、２−ピリジンカルボニトリル、３−ピリジンカルボニトリル、４−ピリジンカルボニトリル、ピラジンカルボニトリル、２−ピリミジンカルボニトリル、４−ピリミジンカルボニトリル、５−ピリミジンカルボニトリル、３−ピリダジンカルボニトリル、４−ピリダジンカルボニトリル、Ｎ−メチル−２−ピロールカルボニトリル、Ｎ−メチル−３−ピロールカルボニトリル、Ｎ−メチル−２−イミダゾールカルボニトリル、Ｎ−メチル−４−イミダゾールカルボニトリル、Ｎ−メチル−５−イミダゾールカルボニトリル、Ｎ−メチル−３−ピラゾールカルボニトリル、Ｎ−メチル−４−ピラゾールカルボニトリル、Ｎ−メチル−５−ピラゾールカルボニトリル、Ｎ−メチル−１，２，３−トリアゾール−４−カルボニトリル、Ｎ−メチル−１，２，３−トリアゾール−５−カルボニトリル、Ｎ−メチル−１，２，４−トリアゾール−３−カルボニトリル、Ｎ−メチル−１，２，４−トリアゾール−５−カルボニトリル、１，２，４−トリアジン−３−カルボニトリル、１，２，４−トリアジン−５−カルボニトリル、１，２，４−トリアジン−６−カルボニトリル、１，３，５−トリアジンカルボニトリル、Ｎ−メチル−２−ピロリン−２−カルボニトリル、Ｎ−メチル−２−ピロリン−３−カルボニトリル、Ｎ−メチル−２−ピロリン−４−カルボニトリル、Ｎ−メチル−２−ピロリン−５−カルボニトリル、Ｎ−メチル−３−ピロリン−２−カルボニトリル、Ｎ−メチル−３−ピロリン−３−カルボニトリル、Ｎ−メチル−２−イミダゾリン−２−カルボニトリル、Ｎ−メチル−２−イミダゾリン−４−カルボニトリル、Ｎ−メチル−２−イミダゾリン−５−カルボニトリル、Ｎ−メチル−２−ピラゾリン−３−カルボニトリル、Ｎ−メチル−２−ピラゾリン−４−カルボニトリル、Ｎ−メチル−２−ピラゾリン−５−カルボニトリル、２−キノリンカルボニトリル、３−キノリンカルボニトリル、４−キノリンカルボニトリル、１−イソキノリンカルボニトリル、３−イソキノリンカルボニトリル、４−イソキノリンカルボニトリル、Ｎ−メチルインドール−２−カルボニトリル、Ｎ−メチルインドール−３−カルボニトリル、Ｎ−メチルイソインドール−１−カルボニトリル、Ｎ−メチルイソインドール−３−カルボニトリル、１−インドリジンカルボニトリル、２−インドリジンカルボニトリル、３−インドリジンカルボニトリル、１−フタラジンカルボニトリル、２−キナゾリンカルボニトリル、４−キナゾリンカルボニトリル、２−キノキサリンカルボニトリル、３−シンノリンカルボニトリル、４−シンノリンカルボニトリル、１−メチルインダゾール−３−カルボニトリル、１，５−ナフチリジン−２−カルボニトリル、１，５−ナフチリジン−３−カルボニトリル、１，５−ナフチリジン−４−カルボニトリル、１，８−ナフチリジン−２−カルボニトリル、１，８−ナフチリジン−３−カルボニトリル、１，８−ナフチリジン−４−カルボニトリル、２−プテリジンカルボニトリル、４−プテリジンカルボニトリル、６−プテリジンカルボニトリル、７−プテリジンカルボニトリル、１−メチルベンズイミダゾール−２−カルボニトリル、フェナントリジン−６−カルボニトリル、Ｎ−メチル−２−プリンカルボニトリル、Ｎ−メチル−６−プリンカルボニトリル、Ｎ−メチル−８−プリンカルボニトリル、Ｎ−メチル−β−カルボリン−１−カルボニトリル、Ｎ−メチル−β−カルボリン−３−カルボニトリル、Ｎ−メチル−β−カルボリン−４−カルボニトリル、９−アクリジンカルボニトリル、１，７−フェナントロリン−２−カルボニトリル、１，７−フェナントロリン−３−カルボニトリル、１，７−フェナントロリン−４−カルボニトリル、１，１０−フェナントロリン−２−カルボニトリル、１，１０−フェナントロリン−３−カルボニトリル、１，１０−フェナントロリン−４−カルボニトリル、４，７−フェナントロリン−１−カルボニトリル、４，７−フェナントロリン−２−カルボニトリル、４，７−フェナントロリン−３−カルボニトリル、１−フェナジンカルボニトリル、２−フェナジンカルボニトリル、１−ピロリジンカルボニトリルおよび１−ピペリジンカルボニトリルからなる群より選択される、請求項１に記載の方法。
【請求項６】
前記複素環ニトリル化合物が、２−フロニトリル、３−フロニトリル、２−ベンゾ[ｂ]フランカルボニトリル、３−ベンゾ[ｂ]フランカルボニトリル、イソベンゾ[ｂ]フラン−１−カルボニトリル、イソベンゾ[ｂ]フラン−３−カルボニトリル、ナフト[２，３−ｂ]フラン−２−カルボニトリルおよびナフト[２，３−ｂ]フラン−３−カルボニトリルからなる群より選択される、請求項１に記載の方法。
【請求項７】
前記複素環ニトリル化合物が、２−チオフェンカルボニトリル、３−チオフェンカルボニトリル、ベンゾ[ｂ]チオフェン−２−カルボニトリル、ベンゾ[ｂ]チオフェン−３−カルボニトリル、イソベンゾ[ｂ]チオフェン−１−カルボニトリル、イソベンゾ[ｂ]チオフェン−３−カルボニトリル、ナフト[２，３−ｂ]チオフェン−２−カルボニトリルおよびナフト[２，３−ｂ]チオフェン−３−カルボニトリルからなる群より選択される、請求項１に記載の方法。
【請求項８】
前記複素環ニトリル化合物が、２−オキサゾールカルボニトリル、４−オキサゾールカルボニトリル、５−オキサゾールカルボニトリル、３−イソオキサゾールカルボニトリル、４−イソオキサゾールカルボニトリル、５−イソオキサゾールカルボニトリル、２−チアゾールカルボニトリル、４−チアゾールカルボニトリル、５−チアゾールカルボニトリル、３−イソチアゾールカルボニトリル、４−イソチアゾールカルボニトリル、５−イソチアゾールカルボニトリル、１，２，３−オキサジアゾール−４−カルボニトリル、１，２，３−オキサジアゾール−５−カルボニトリル、１，３，４−オキサジアゾール−２−カルボニトリル、１，２，３−チアジアゾール−４−カルボニトリル、１，２，３−チアジアゾール−５−カルボニトリル、１，３，４−チアジアゾール−２−カルボニトリル、２−オキサゾリン−２−カルボニトリル、２−オキサゾリン−４−カルボニトリル、２−オキサゾリン−５−カルボニトリル、３−イソオキサゾリンカルボニトリル、４−イソオキサゾリンカルボニトリル、５−イソオキサゾリンカルボニトリル、２−チアゾリン−２−カルボニトリル、２−チアゾリン−４−カルボニトリル、２−チアゾリン−５−カルボニトリル、３−イソチアゾリンカルボニトリル、４−イソチアゾリンカルボニトリル、５−イソチアゾリンカルボニトリル、ベンゾチアゾール−２−カルボニトリルおよび４−モルホリンカルボニトリルからなる群より選択される、請求項１に記載の方法。
【請求項９】
前記複素環ニトリル化合物が、２，３−ピリジンジカルボニトリル、２，４−ピリジンジカルボニトリル、２，５−ピリジンジカルボニトリル、２，６−ピリジンジカルボニトリル、３，４−ピリジンジカルボニトリル、２，４−ピリミジンジカルボニトリル、２，５−ピリミジンジカルボニトリル、４，５−ピリミジンジカルボニトリル、４，６−ピリミジンジカルボニトリル、２，３−ピラジンジカルボニトリル、２，５−ピラジンジカルボニトリル、２，６−ピラジンジカルボニトリル、２，３−フランジカルボニトリル、２，４−フランジカルボニトリル、２，５−フランジカルボニトリル、２，３−チオフェンジカルボニトリル、２，４−チオフェンジカルボニトリル、２，５−チオフェンジカルボニトリル、Ｎ−メチル−２，３−ピロールジカルボニトリル、Ｎ−メチル−２，４−ピロールジカルボニトリル、Ｎ−メチル−２，５−ピロールジカルボニトリル、１，３，５−トリアジン−２，４−ジカルボニトリル、１，２，４−トリアジン−３，５−ジカルボニトリル、１，２，４−トリアジン−３，６−ジカルボニトリル、２，３，４−ピリジントリカルボニトリル、２，３，５−ピリジントリカルボニトリル、２，３，６−ピリジントリカルボニトリル、２，４，５−ピリジントリカルボニトリル、２，４，６−ピリジントリカルボニトリル、３，４，５−ピリジントリカルボニトリル、２，４，５−ピリミジントリカルボニトリル、２，４，６−ピリミジントリカルボニトリル、４，５，６−ピリミジントリカルボニトリル、ピラジントリカルボニトリル、２，３，４−フラントリカルボニトリル、２，３，５−フラントリカルボニトリル、２，３，４−チオフェントリカルボニトリル、２，３，５−チオフェントリカルボニトリル、Ｎ−メチル−２，３，４−ピロールトリカルボニトリル、Ｎ−メチル−２，３，５−ピロールトリカルボニトリル、１，３，５−トリアジン−２，４，６−トリカルボニトリルおよび１，２，４−トリアジン−３，５，６−トリカルボニトリルからなる群より選択される、請求項１に記載の方法。
【請求項１０】
前記複素環ニトリル化合物が、２−ピリジルアセトニトリル、３−ピリジルアセトニトリル、４−ピリジルアセトニトリル、ピラジニルアセトニトリル、２−ピリミジニルアセトニトリル、４−ピリミジニルアセトニトリル、５−ピリミジニルアセトニトリル、３−ピリダジニルアセトニトリル、４−ピリダジニルアセトニトリル、Ｎ−メチル−２−ピロリルアセトニトリル、Ｎ−メチル−３−ピロリルアセトニトリル、Ｎ−メチル−２−イミダゾリルアセトニトリル、Ｎ−メチル−４−イミダゾリルアセトニトリル、Ｎ−メチル−５−イミダゾリルアセトニトリル、Ｎ−メチル−３−ピラゾリルアセトニトリル、Ｎ−メチル−４−ピラゾリルアセトニトリル、Ｎ−メチル−５−ピラゾリルアセトニトリル、１，３，５−トリアジニルアセトニトリル、２−キノリルアセトニトリル、３−キノリルアセトニトリル、４−キノリルアセトニトリル、１−イソキノリルアセトニトリル、３−イソキノリルアセトニトリル、４−イソキノリルアセトニトリル、１−インドリジニルアセトニトリル、２−インドリジニルアセトニトリル、３−インドリジニルアセトニトリル、１−フタラジニルアセトニトリル、２−キナゾリニルアセトニトリル、４−キナゾリニルアセトニトリル、２−キノキサリニルアセトニトリル、３−シンノリニルアセトニトリル、４−シンノリニルアセトニトリル、２−プテリジニルアセトニトリル、４−プテリジニルアセトニトリル、６−プテリジニルアセトニトリル、７−プテリジニルアセトニトリル、６−フェナントリジニルアセトニトリル、Ｎ−メチル−２−プリニルアセトニトリル、Ｎ−メチル−６−プリニルアセトニトリル、Ｎ−メチル−８−プリニルアセトニトリル、９−アクリジニルアセトニトリル、１，７−フェナントロリン−２−イルアセトニトリル、１，７−フェナントロリン−３−イルアセトニトリル、１，７−フェナントロリン−４−イルアセトニトリル、１，１０−フェナントロリン−２−イルアセトニトリル、１，１０−フェナントロリン−３−イルアセトニトリル、１，１０−フェナントロリン−４−イルアセトニトリル、４，７−フェナントロリン−１−イルアセトニトリル、４，７−フェナントロリン−２−イルアセトニトリル、４，７−フェナントロリン−３−イルアセトニトリル、１−フェナジニルアセトニトリル、２−フェナジニルアセトニトリル、ピロリジノアセトニトリルおよびピペリジノアセトニトリルからなる群より選択される、請求項１に記載の方法。
【請求項１１】
前記複素環ニトリル化合物が、２−フリルアセトニトリル、３−フリルアセトニトリル、２−ベンゾ[ｂ]フリルアセトニトリル、３−ベンゾ[ｂ]フリルアセトニトリル、１−イソベンゾ[ｂ]フリルアセトニトリル、３−イソベンゾ[ｂ]フリルアセトニトリル、２−ナフト[２，３−ｂ]フリルアセトニトリルおよび３−ナフト[２，３−ｂ]フリルアセトニトリルからなる群より選択される、請求項１に記載の方法。
【請求項１２】
前記複素環ニトリル化合物が、２−チエニルアセトニトリル、３−チエニルアセトニトリル、２−ベンゾ[ｂ]チエニルアセトニトリル、３−ベンゾ[ｂ]チエニルアセトニトリル、１−イソベンゾ[ｂ]チエニルアセトニトリル、３−イソベンゾ[ｂ]チエニルアセトニトリル、２−ナフト[２，３−ｂ]チエニルアセトニトリルおよび３−ナフト[２，３−ｂ]チエニルアセトニトリルからなる群より選択される、請求項１に記載の方法。
【請求項１３】
前記複素環ニトリル化合物が、２−オキサゾリルアセトニトリル、４−オキサゾリルアセトニトリル、５−オキサゾリルアセトニトリル、３−イソオキサゾリルアセトニトリル、４−イソオキサゾリルアセトニトリル、５−イソオキサゾリルアセトニトリル、２−チアゾリルアセトニトリル、４−チアゾリルアセトニトリル、５−チアゾリルアセトニトリル、３−イソチアゾリルアセトニトリル、４−イソチアゾリルアセトニトリル、５−イソチアゾリルアセトニトリル、３−イソオキサゾリニルアセトニトリル、４−イソオキサゾリニルアセトニトリル、５−イソオキサゾリニルアセトニトリル、３−イソチアゾリニルアセトニトリル、４−イソチアゾリニルアセトニトリル、５−イソチアゾリニルアセトニトリル、２−ベンゾチアゾリルアセトニトリルおよびモルホリノアセトニトリルからなる群より選択される、請求項１に記載の方法。
【請求項１４】
前記複素環ニトリル化合物が、２，３−ピリジンジアセトニトリル、２，４−ピリジンジアセトニトリル、２，５−ピリジンジアセトニトリル、２，６−ピリジンジアセトニトリル、３，４−ピリジンジアセトニトリル、２，４−ピリミジンジアセトニトリル、２，５−ピリミジンジアセトニトリル、４，５−ピリミジンジアセトニトリル、４，６−ピリミジンジアセトニトリル、２，３−ピラジンジアセトニトリル、２，５−ピラジンジアセトニトリル、２，６−ピラジンジアセトニトリル、２，３−フランジアセトニトリル、２，４−フランジアセトニトリル、２，５−フランジアセトニトリル、２，３−チオフェンジアセトニトリル、２，４−チオフェンジアセトニトリル、２，５−チオフェンジアセトニトリル、Ｎ−メチル−２，３−ピロールジアセトニトリル、Ｎ−メチル−２，４−ピロールジアセトニトリル、Ｎ−メチル−２，５−ピロールジアセトニトリル、１，３，５−トリアジン−２，４−ジアセトニトリル、１，２，４−トリアジン−３，５−ジアセトニトリル、１，２，４−トリアジン−３，６−ジアセトニトリル、２，３，４−ピリジントリアセトニトリル、２，３，５−ピリジントリアセトニトリル、２，３，６−ピリジントリアセトニトリル、２，４，５−ピリジントリアセトニトリル、２，４，６−ピリジントリアセトニトリル、３，４，５−ピリジントリアセトニトリル、２，４，５−ピリミジントリアセトニトリル、２，４，６−ピリミジントリアセトニトリル、４，５，６−ピリミジントリアセトニトリル、ピラジントリアセトニトリル、２，３，４−フラントリアセトニトリル、２，３，５−フラントリアセトニトリル、２，３，４−チオフェントリアセトニトリル、２，３，５−チオフェントリアセトニトリル、Ｎ−メチル−２，３，４−ピロールトリアセトニトリル、Ｎ−メチル−２，３，５−ピロールトリアセトニトリル、１，３，５−トリアジン−２，４，６−トリアセトニトリルおよび１，２，４−トリアジン−３，５，６−トリアセトニトリルからなる群より選択される、請求項１に記載の方法。
【請求項１５】
前記複素環ニトリル化合物が２−ピリジンカルボニトリルである、請求項１に記載の方法。
【請求項１６】
前記複素環ニトリル化合物が２−ピリミジンカルボニトリルである、請求項１に記載の方法。
【請求項１７】
一般式：
【化１】
0005475670.tif 000017
【化２】
0005475670.tif 000018
［式中、πは、６０％超のｃｉｓ−１，４−結合含有量を有するｃｉｓ−１，４−ポリジエンポリマー鎖であり、θは、複素環基であり、Ｒは、二価の有機基である］の少なくとも一つで表される、官能化ｃｉｓ−１，４−ポリジエンポリマー。
【発明の詳細な説明】
【技術分野】
【０００１】
本発明は、２００７年１２月３１日出願の米国仮出願第６１／０１７，８４５号、２００７年１０月１９日出願の米国仮出願第６０／９９９，６７９号、２００７年１０月１２日出願の米国仮出願第６０／９９８，６７４号および２００８年６月２３日出願の米国非仮出願第１２／１４４，５０４号の優先権を主張するものであり、それらの出願を参照して本明細書に組み込む。
【０００２】
本発明の一つ以上の実施形態は、官能化されたポリマーおよびその製造方法に関するものである。
【背景技術】
【０００３】
タイヤ製造の技術分野においては、低減されたヒステリシスを示す、即ち力学的エネルギーの熱への損失がより少ないゴム加硫物を使用することが望ましい。例えば、低減されたヒステリシスを示すゴム加硫物は、所望の低転がり抵抗を有するタイヤをもたらすために、サイドウォールやトレッド等のタイヤ部品に有利に用いられる。ゴム加硫物のヒステリシスは、大抵、架橋されたゴム網目中の自由ポリマー鎖末端および充填剤の凝集体の解離に起因すると考えられる。官能化されたポリマーは、ゴム加硫物のヒステリシスを減少させるために用いられている。官能化ポリマーの官能基は、充填剤粒子との相互作用を介して自由ポリマー鎖末端の数を減少させ得る。また、官能基は充填剤の凝集体も減少させ得る。それでもなお、ポリマーに付加された特定の官能基がヒステリシスを低減することができるかどうかは、大抵予測不可能である。
【０００４】
官能化ポリマーは、特定の官能化剤での反応性ポリマーの重合後処理により製造し得る。しかし、特定の官能化剤での処理により反応性ポリマーを官能化し得るか否かは、予測不可能である。例えば、一つのタイプのポリマーに対して有効な官能化剤は、他のタイプのポリマーに対して必ずしも有効ではなく、逆の場合も同様である。
【０００５】
ランタニド系触媒システムは、共役ジエンモノマーを重合して高含量のｃｉｓ−１，４結合を有するポリジエンを形成するのに有用であると知られている。重合の終了時に、官能化されたｃｉｓ−１，４−ポリジエンをもたらすように特定の官能化剤と反応し得る反応性末端を一部のポリマー鎖が有するので、得られるｃｉｓ−１，４−ポリジエンは、擬似リビング特性を示し得る。
【０００６】
ランタニド系触媒システムを用いて生成したｃｉｓ−１，４−ポリジエンは、チタニウム系、コバルト系およびニッケル系触媒システム等の他の触媒システムを用いて生成したｃｉｓ−１，４−ポリジエンと比べて、良好な引張特性、高い耐摩耗性、低いヒステリシスおよび良好な疲労抵抗をもたらすと考えられている線状骨格を通常有する。従って、ランタニド系触媒で作製したｃｉｓ−１，４−ポリジエンは、サイドウォールおよびトレッド等のタイヤ部品用に特に適している。しかし、ランタニド系触媒を用いて生成したｃｉｓ−１，４−ポリジエンの一つの不利点は、ポリマーがその線状骨格構造に起因して大きなコールドフローを示すことである。大きなコールドフローは、ポリマーの保管および輸送中に問題を起こし、また、ゴム配合物混合設備における自動供給装置の使用を妨げる。
【０００７】
アニオン開始剤は、１，２、ｃｉｓ−１，４およびｔｒａｎｓ−１，４結合の組合せを有するポリジエンを形成するための共役ジエンモノマーの重合に有用であることが知られている。また、アニオン開始剤は、共役ジエンモノマーと、ビニル置換芳香族化合物との共重合にも有用である。アニオン開始剤を用いて生成したポリマーは、重合の終了と同時にポリマー鎖が、更なる鎖成長のための追加のモノマーと反応すること、或いは、官能化ポリマーを与えるように特定の官能化剤と反応することができるリビング末端を有するので、リビング特性を示すことができる。何れの結合または分岐した構造を導入することなく、アニオン開始剤を用いて生成したポリマーも、大きなコールドフローの問題を示す。
【発明の概要】
【発明が解決しようとする課題】
【０００８】
官能化ポリマーは、特にタイヤ製造において有利であるので、低減したヒステリシスおよび低いコールドフローをもたらす新規な官能化ポリマーを開発する必要がある。
【課題を解決するための手段】
【０００９】
本発明の一つ以上の実施形態が、官能化ポリマーの製造方法に向いており、該方法は、反応性ポリマーを準備する工程と、該反応性ポリマーと複素環ニトリル化合物とを反応させる工程とを含む。
【００１０】
本発明の一つ以上の実施形態が、機能性ポリマーの製造方法に向いており、該方法は、共役ジエンモノマーと、任意に該共役ジエンモノマーと共重合可能なモノマーと、触媒または開始剤とを導入して重合混合物を形成する工程と、複素環ニトリル化合物を該重合混合物に添加する工程とを含む。
【００１１】
本発明の一つ以上の実施形態が、ポリマーの製造方法に向いており、該方法は、活性重合混合物を準備する工程と、複素環ニトリル化合物を該活性重合混合物に添加する工程とを含む。
【００１２】
本発明の一つ以上の実施形態が、反応性ポリマーを形成するようにモノマーを重合する工程と、該反応性ポリマーを複素環ニトリル化合物と反応させる工程とにより生成された官能化ポリマーに向いている。
【００１３】
本発明の一つ以上の実施形態が、少なくとも一つの一般式：
【化１】
0005475670.tif 000002
［式中、πはポリマー鎖であり、θは複素環基であり、Ｒは二価の有機基である］で表される官能化ポリマーに向いている。
【００１４】
本発明の一つ以上の実施形態が、ポリマーの製造方法に向いており、該方法は、活性重合混合物を準備する工程と、複素環ニトリル化合物を活性重合混合物に添加する工程と、共官能化剤を活性重合混合物に添加する工程とを含む。
【図面の簡単な説明】
【００１５】
【図１】未官能化ｃｉｓ−１，４−ポリブタジエンと比較した、本発明の一つ以上の実施形態に従い製造した官能化ｃｉｓ−１，４−ポリブタジエンのコールドフローゲージ（ｍｍ、８分）対ムーニー粘度（ＭＬ１＋４、１００℃）のプロットのグラフである。
【図２】未官能化ｃｉｓ−１，４−ポリブタジエンから製造された加硫物と比較した、本発明の一つ以上の実施形態に従い製造した官能化ｃｉｓ−１，４−ポリブタジエンから製造された加硫物のヒステリシスロス（ｔａｎδ）対ムーニー粘度（ＭＬ１＋４、１３０℃）のプロットのグラフである。
【図３】未官能化ポリ（スチレン−ｃｏ−ブタジエン）と比較した、本発明の一つ以上の実施形態に従い製造した官能化ポリ（スチレン−ｃｏ−ブタジエン）のコールドフローゲージ（ｍｍ、８分）対ムーニー粘度（ＭＬ１＋４、１００℃）のプロットのグラフである。
【図４】未官能化ポリ（スチレン−ｃｏ−ブタジエン）から製造された加硫物と比較した、本発明の一つ以上の実施形態に従い製造した官能化ポリ（スチレン−ｃｏ−ブタジエン）から製造された加硫物のヒステリシスロス（ｔａｎδ）対ムーニー粘度（ＭＬ１＋４、１００℃）のプロットのグラフである。
【発明を実施するための形態】
【００１６】
本発明の一つ以上の実施形態によれば、共役ジエンモノマーと、任意に共役ジエンモノマーと共重合可能なモノマーとを重合することにより反応性ポリマーが生成され、その後、この反応性ポリマーは、複素環ニトリル化合物との反応により官能化され得る。得られた官能化ポリマーは、タイヤ部品の製造に使用することができる。一つ以上の実施形態において、ｃｉｓ−１，４−ポリジエンおよびポリ（スチレン−ｃｏ−ブタジエン）を含む得られた官能化ポリマーは、有利なコールドフロー耐性を示し、そして有利に低いヒステリシスを示すタイヤ部品をもたらす。
【００１７】
共役ジエンモノマーの例としては、１，３−ブタジエン、イソプレン、１，３−ペンタジエン、１，３−ヘキサジエン、２，３−ジメチル−１，３−ブタジエン、２−エチル−１，３−ブタジエン、２−メチル−１，３−ペンタジエン、３−メチル−１，３−ペンタジエン、４−メチル−１，３−ペンタジエンおよび２，４−ヘキサジエンが挙げられる。２以上の共役ジエンの混合物も共重合に利用し得る。
【００１８】
共役ジエンモノマーと共重合可能なモノマーの例としては、スチレン、ｐ−メチルスチレン、α−メチルスチレンおよびビニルナフタレン等のビニル置換芳香族化合物が挙げられる。
【００１９】
一つ以上の実施形態において、配位触媒システムを用いることでモノマーが重合される配位重合により、反応性ポリマーが生成される。配位重合の重要なメカニズム特性は、書籍（例えば、Kuran, W.、配位重合の原理、ジョン ウイリー＆サン、ニューヨーク、２００１年）および論評記事（例えば、Mulhaupt, R、高分子化学および物理学２００３、第２０４巻、第２８９〜３２７頁）で論じられている。配位触媒は、活性金属中心に対するモノマーの配位または錯体形成を含むメカニズムにより、成長しているポリマー鎖へのモノマーの組み込みより前にモノマーの重合を開始すると考えられている。配位触媒の有利な特徴は、重合の立体化学制御をもたらし、それにより立体規則性のポリマーを生成する配位触媒の能力である。従来知られているように、配位触媒を作り出すための多数の方法があるが、全ての方法は、モノマーに配位し、且つ、活性金属中心と、成長しているポリマー鎖との間の共有結合中にモノマーを組み込むことが可能な活性中間体を最終的に生成する。共役ジエンの配位重合は、中間体としてのπ−アリル錯体を経て進むと考えられている。配位触媒は、１、２、３または複数成分系とすることができる。一つ以上の実施形態において、配位触媒は、重金属化合物（例えば、遷移金属化合物またはランタニド化合物）と、アルキル化剤（例えば、有機アルミニウム化合物）と、任意に他の共触媒成分（例えば、ルイス酸またはルイス塩基）とを混合することにより形成される。
【００２０】
配位触媒の調製には様々な手段を用いることができる。一つ以上の実施形態において、配位触媒は、重合されるモノマーに対して段階的または同時に触媒成分を別々に添加することにより、インサイチュ（in situ）で形成し得る。他の実施形態において、配位触媒は予形成され得る。即ち、触媒成分は、何れのモノマーの不存在下または少量のモノマーの存在下、重合系の外側で予混合される。得られた予形成触媒組成物は、必要に応じて熟成され、その後、重合されるモノマーに添加される。
【００２１】
有用な配位触媒システムとしては、ランタニド系触媒システムが挙げられる。これらの触媒システムは、失活の前に、反応性鎖末端を有し、擬似リビングポリマーと称されるｃｉｓ−１，４−ポリジエンを有利に作り出す。他の配位触媒システムも適用し得るが、ランタニド系触媒が特に有利であることが見出されており、従って、本発明の範囲を限定することなく、今まで以上に詳しく述べる。
【００２２】
本発明の一つ以上の実施形態の実施は、何れの特定のランタニド系触媒の選択によっても制限されない。一つ以上の実施形態において、触媒組成物は、ランタニド化合物、アルキル化剤および一つ以上の不安定なハロゲン原子を有するハロゲン含有化合物を含んでも良い。ランタニド化合物および／またはアルキル化剤が一つ以上の不安定なハロゲン原子を有する場合、触媒は個別のハロゲン含有化合物を含有する必要は無く、例えば、触媒は単にハロゲン化ランタニド化合物とアルキル化剤を含有し得る。特定の実施形態において、アルキル化剤は、アルミノキサンと、少なくとも一つの他の有機アルミニウム化合物との双方を含有し得る。更に他の実施形態において、非配位性アニオン、或いは、配位性アニオン前駆体、即ち非配位性アニオンを形成する化学反応を受け得る化合物を含有する化合物を、ハロゲン含有化合物の代わりに使用し得る。一実施形態において、アルキル化剤が有機アルミニウム水素化物を含む場合、ハロゲン含有化合物は、参照することにより本明細書に組み込まれる米国特許第７，００８，８９９号に開示されているようなハロゲン化スズにし得る。これらの、或いは、他の実施形態において、他の有機金属化合物、ルイス塩基および／または触媒重合調整剤を、上記で説明した材料または成分に加えて使用することができる。例えば、一実施形態において、ニッケル含有化合物を、参照することにより本明細書に組み込まれる米国特許第６，６９９，８１３号に開示されているような分子量調整剤として使用し得る。
【００２３】
様々なランタニド化合物またはその混合物を使用し得る。一つ以上の実施形態において、これらの化合物は、例えば芳香族炭化水素、脂肪族炭化水素、脂環式炭化水素等の炭化水素溶媒に可溶である。他の実施形態において、重合媒体中に懸濁して触媒活性種を形成できる炭化水素不溶性のランタニド化合物も有用である。
【００２４】
ランタニド化合物は、ランタン、ネオジム、セリウム、プラセオジム、プロメチウム、サマリウム、ユーロピウム、ガドリニウム、テルビウム、ジスプロシウム、ホルミウム、エルビウム、ツリウム、イッテルビウム、ルテチウムおよびジジムの少なくとも一つの原子を含み得る。ジジムは、モナズ砂から得られる希土類元素の市販の混合物を含んでも良い。
【００２５】
ランタニド化合物中のランタニド原子は、特に限定されること無く、０、＋２、＋３および＋４酸化状態を含む、様々な酸化状態をとることができる。ランタニド化合物としては、特に限定されること無く、ランタニドカルボン酸塩、ランタニド有機リン酸塩、ランタニド有機ホスホン酸塩、ランタニド有機ホスフィン酸塩、ランタニドカルバミン酸塩、ランタニドジチオカルバミン酸塩、ランタニドキサントゲン酸塩、ランタニドβ−ジケトネート、ランタニドアルコキシドまたはランタニドアリールオキシド、ランタニドハロゲン化物、ランタニド擬似ハロゲン化物、ランタニドオキシハライドおよび有機ランタニド化合物が挙げられる。
【００２６】
本発明の実施を制限することを意図せずに、更なる議論はネオジム化合物に焦点を合わせるが、当業者は、他のランタニド金属に基づく同様の化合物を選択することができる。
【００２７】
ネオジムカルボン酸塩としては、ネオジム蟻酸塩、ネオジム酢酸塩、ネオジムアクリル酸塩、ネオジムメタクリル酸塩、ネオジム吉草酸塩、ネオジムグルコン酸塩、ネオジムクエン酸塩、ネオジムフマル酸塩、ネオジム乳酸塩、ネオジムマレイン酸塩、ネオジムシュウ酸塩、ネオジム２−エチルヘキサノエート、ネオジムネオデカノエート（ネオジムバーサテートとしても知られる）、ネオジムナフテン酸塩、ネオジムステアリン酸塩、ネオジムオレイン酸塩、ネオジム安息香酸塩およびネオジムピコリン酸塩が挙げられる。
【００２８】
ネオジム有機リン酸塩としては、ネオジムジブチルリン酸塩、ネオジムジペンチルリン酸塩、ネオジムジヘキシルリン酸塩、ネオジムジヘプチルリン酸塩、ネオジムジオクチルリン酸塩、ネオジムビス（１−メチルヘプチル）リン酸塩、ネオジムビス（２−エチルヘキシル）リン酸塩、ネオジムジデシルリン酸塩、ネオジムジドデシルリン酸塩、ネオジムジオクタデシルリン酸塩、ネオジムジオレイルリン酸塩、ネオジムジフェニルリン酸塩、ネオジムビス（ｐ−ノニルフェニル）リン酸塩、ネオジムブチル（２−エチルヘキシル）リン酸塩、ネオジム（１−メチルヘプチル）（２−エチルヘキシル）リン酸塩およびネオジム（２−エチルヘキシル）（ｐ−ノニルフェニル）リン酸塩が挙げられる。
【００２９】
ネオジム有機ホスホン酸塩としては、ネオジムブチルホスホン酸塩、ネオジムペンチルホスホン酸塩、ネオジムヘキシルホスホン酸塩、ネオジムヘプチルホスホン酸塩、ネオジムオクチルホスホン酸塩、ネオジム（１−メチルヘプチル）ホスホン酸塩、ネオジム（２−エチルヘキシル）ホスホン酸塩、ネオジムデシルホスホン酸塩、ネオジムドデシルホスホン酸塩、ネオジムオクタデシルホスホン酸塩、ネオジムオレイルホスホン酸塩、ネオジムフェニルホスホン酸塩、ネオジム（ｐ−ノニルフェニル）ホスホン酸塩、ネオジムブチルブチルホスホン酸塩、ネオジムペンチルペンチルホスホン酸塩、ネオジムヘキシルヘキシルホスホン酸塩、ネオジムヘプチルヘプチルホスホン酸塩、ネオジムオクチルオクチルホスホン酸塩、ネオジム（１−メチルヘプチル）（１−メチルヘプチル）ホスホン酸塩、ネオジム（２−エチルヘキシル）（２−エチルヘキシル）ホスホン酸塩、ネオジムデシルデシルホスホン酸塩、ネオジムドデシルドデシルホスホン酸塩、ネオジムオクタデシルオクタデシルホスホン酸塩、ネオジムオレイルオレイルホスホン酸塩、ネオジムフェニルフェニルホスホン酸塩、ネオジム（ｐ−ノニルフェニル）（ｐ−ノニルフェニル）ホスホン酸塩、ネオジムブチル（２−エチルヘキシル）ホスホン酸塩、ネオジム（２−エチルヘキシル）ブチルホスホン酸塩、ネオジム（１−メチルヘプチル）（２−エチルヘキシル）ホスホン酸塩、ネオジム（２−エチルヘキシル）（１−メチルヘプチル）ホスホン酸塩、ネオジム（２−エチルヘキシル）（ｐ−ノニルフェニル）ホスホン酸塩およびネオジム（ｐ−ノニルフェニル）（２−エチルヘキシル）ホスホン酸塩が挙げられる。
【００３０】
ネオジム有機ホスフィン酸塩としては、ネオジムブチルホスフィン酸塩、ネオジムペンチルホスフィン酸塩、ネオジムヘキシルホスフィン酸塩、ネオジムヘプチルホスフィン酸塩、ネオジムオクチルホスフィン酸塩、ネオジム（１−メチルヘプチル）ホスフィン酸塩、ネオジム（２−エチルヘキシル）ホスフィン酸塩、ネオジムデシルホスフィン酸塩、ネオジムドデシルホスフィン酸塩、ネオジムオクタデシルホスフィン酸塩、ネオジムオレイルホスフィン酸塩、ネオジムフェニルホスフィン酸塩、ネオジム（ｐ−ノニルフェニル）ホスフィン酸塩、ネオジムジブチルホスフィン酸塩、ネオムジペンチルホスフィン酸塩、ネオジムジヘキシルホスフィン酸塩、ネオジムジヘプチルホスフィン酸塩、ネオジムジオクチルホスフィン酸塩、ネオジムビス（１−メチルヘプチル）ホスフィン酸塩、ネオジムビス（２−エチルヘキシル）ホスフィン酸塩、ネオジムジデシルホスフィン酸塩、ネオジムジドデシルホスフィン酸塩、ネオジムジオクタデシルホスフィン酸塩、ネオジムジオレイルホスフィン酸塩、ネオジムジフェニルホスフィン酸塩、ネオジムビス（ｐ−ノニルフェニル）ホスフィン酸塩、ネオジムブチル（２−エチルヘキシル）ホスフィン酸塩、ネオジム（１−メチルヘプチル）（２−エチルヘキシル）ホスフィン酸塩およびネオジム（２−エチルヘキシル）（ｐ−ノニルフェニル）ホスフィン酸塩が挙げられる。
【００３１】
ネオジムカルバミン酸塩としては、ネオジムジメチルカルバミン酸塩、ネオジムジエチルカルバミン酸塩、ネオジムジイソプロピルカルバミン酸塩、ネオジムジブチルカルバミン酸塩およびネオジムジベンジルカルバミン酸塩が挙げられる。
【００３２】
ネオジムジチオカルバミン酸塩としては、ネオジムジメチルジチオカルバミン酸塩、ネオジムジエチルジチオカルバミン酸塩、ネオジムジイソプロピルジチオカルバミン酸塩、ネオジムジブチルジチオカルバミン酸塩およびネオジムジベンジルジチオカルバミン酸塩が挙げられる。
【００３３】
ネオジムキサントゲン酸塩としては、ネオジムメチルキサントゲン酸塩、ネオジムエチルキサントゲン酸塩、ネオジムイソプロピルキサントゲン酸塩、ネオジムブチルキサントゲン酸塩およびネオジムベンジルキサントゲン酸塩が挙げられる。
【００３４】
ネオジムβ−ジケトネートとしては、ネオジムアセチルアセトネート、ネオジムトリフルオロアセチルアセトネート、ネオジムヘキサフルオロアセチルアセトネート、ネオジムベンゾイルアセトネートおよびネオジム２，２，６，６−テトラメチル−３，５−ヘプタンジオネートが挙げられる。
【００３５】
ネオジムアルコキシドまたはネオジムアリールオキシドとしては、ネオジムメトキシド、ネオジムエトキシド、ネオジムイソプロポキシド、ネオジム２−エチルヘキソキシド、ネオジムフェノキシド、ネオジムノニルフェノキシドおよびネオジムナフトキシドが挙げられる。
【００３６】
ネオジムハロゲン化物としては、ネオジムフッ化物、ネオジム塩化物、ネオジム臭化物およびネオジムヨウ化物が挙げられる。好適なネオジム擬似ハロゲン化物としては、ネオジムシアン化物、ネオジムシアン酸塩、ネオジムチオシアン酸塩、ネオジムアジドおよびネオジムフェロシアン酸塩が挙げられる。好適なネオジムオキシハライドとしては、ネオジムオキシフルオライド、ネオジムオキシクロライドおよびネオジムオキシブロマイドが挙げられる。ネオジムハロゲン化物、ネオジムオキシハロゲン化物または不安定なハロゲン原子を含む他のネオジム化合物を使用する場合、ネオジム含有化合物は、ハロゲン含有化合物としても作用する。テトラヒドロフラン（ＴＨＦ）等のルイス塩基を、不活性な有機溶媒中でこの種のネオジム化合物を可溶化するための助剤として使用してもよい。
【００３７】
「有機ランタニド化合物」という用語は、少なくとも一つのランタニド−炭素結合を含む任意のランタニド化合物を指す。この化合物は、限定することなく、大部分がシクロペンタジエニル（Ｃｐ）配位子、置換シクロペンタジエニル配位子、アリル配位子および置換アリル配位子を含む化合物である。好適な有機ランタニド化合物としては、Ｃｐ３Ｌｎ、Ｃｐ２ＬｎＲ、Ｃｐ２ＬｎＣｌ、ＣｐＬｎＣｌ２、ＣｐＬｎ（シクロオクタテトラエン）、(Ｃ５Ｍｅ５)２ＬｎＲ、ＬｎＲ３、Ｌｎ（アリル）３およびＬｎ（アリル）２Ｃｌ[式中、Ｌｎはランタニド原子を表し、また、Ｒはヒドロカルビル基を表す]が挙げられる。
【００３８】
様々なアルキル化剤またはその混合物を使用できる。ヒドロカルビル化剤とも呼ばれるアルキル化剤は、ヒドロカルビル基を別の金属に転移できる有機金属化合物を包含する。一般に、この試薬は、１族、２族および３族金属（ＩＡ族、ＩＩＡ族およびＩＩＩＡ族金属）等の陽性金属の有機金属化合物を含む。一つ以上の実施形態において、アルキル化剤は、有機アルミニウム化合物および有機マグネシウム化合物を含む。アルキル化剤が不安定なハロゲン原子を含む場合、該アルキル化剤は、ハロゲン含有化合物としても作用する。
【００３９】
「有機アルミニウム化合物」という用語は、少なくとも一つのアルミニウム−炭素結合を含む任意のアルミニウム化合物を指す。一つ以上の実施形態において、有機アルミニウム化合物は炭化水素溶媒に可溶である。
【００４０】
一つ以上の実施形態において、有機アルミニウム化合物としては、一般式：ＡｌＲｎX３−ｎ［式中、各Ｒは炭素原子を介してアルミニウム原子に結合する一価の有機基であり、同一でも異なっていてもよく、各Xは水素原子、ハロゲン原子、カルボキレート基、アルコキシド基またはアリールオキシド基であり、同一でも異なっていてもよく、ｎは１から３の整数である］で表される化合物が挙げられる。一つ以上の実施形態において、一価の有機基としては、特に限定されることなく、アルキル基、シクロアルキル基、置換シクロアルキル基、アルケニル基、シクロアルケニル基、置換シクロアルケニル基、アリール基、置換アリール基、アラルキル基、アルカリル基、アリル基およびアルキニル基等のヒドロカルビル基が挙げられる。これらのヒドロカルビル基は、特に限定されることなく、窒素原子、酸素原子、ホウ素原子、ケイ素原子、硫黄原子、スズ原子およびリン原子等のヘテロ原子を含んでもよい。
【００４１】
一般式：ＡｌＲｎＸ３−ｎで表される有機アルミニウム化合物の一種としては、トリヒドロカルビルアルミニウム化合物、ジヒドロカルビルアルミニウムハイドライド化合物、ヒドロカルビルアルミニウムジハイドライド化合物、ジヒドロカルビルアルミニウムカルボキシレート化合物、ヒドロカルビルアルミニウムビス（カルボキシレート）化合物、ジヒドロカルビルアルミニウムアルコキシド化合物、ヒドロカルビルアルミニウムジアルコキシド化合物、ジヒドロカルビルアルミニウムハライド化合物、ヒドロカルビルアルミニウムジハライド化合物、ジヒドロカルビルアルミニウムアリールオキシド化合物およびヒドロカルビルアルミニウムジアリールオキシド化合物が挙げられる。
【００４２】
トリヒドロカルビルアルミニウム化合物としては、トリメチルアルミニウム、トリエチルアルミニウム、トリイソブチルアルミニウム、トリ−ｎ−プロピルアルミニウム、トリイソプロピルアルミニウム、トリ−ｎ−ブチルアルミニウム、トリ−ｔ−ブチルアルミニウム、トリ−ｎ−ペンチルアルミニウム、トリネオペンチルアルミニウム、トリ−ｎ−ヘキシルアルミニウム、トリ−ｎ−オクチルアルミニウム、トリス（２−エチルヘキシル）アルミニウム、トリシクロヘキシルアルミニウム、トリス（１−メチルシクロペンチル）アルミニウム、トリフェニルアルミニウム、トリ−ｐ−トリルアルミニウム、トリス（２，６−ジメチルフェニル）アルミニウム、トリベンジルアルミニウム、ジエチルフェニルアルミニウム、ジエチル−ｐ−トリルアルミニウム、ジエチルベンジルアルミニウム、エチルジフェニルアルミニウム、エチルジ−ｐ−トリルアルミニウムおよびエチルジベンジルアルミニウムが挙げられる。
【００４３】
ジヒドロカルビルアルミニウムハイドライド化合物としては、ジエチルアルミニウムハイドライド、ジ−ｎ−プロピルアルミニウムハイドライド、ジイソプロピルアルミニウムハイドライド、ジ−ｎ−ブチルアルミニウムハイドライド、ジイソブチルアルミニウムハイドライド、ジ−ｎ−オクチルアルミニウムハイドライド、ジフェニルアルミニウムハイドライド、ジ−ｐ−トリルアルミニウムハイドライド、ジベンジルアルミニウムハイドライド、フェニルエチルアルミニウムハイドライド、フェニル−ｎ−プロピルアルミニウムハイドライド、フェニルイソプロピルアルミニウムハイドライド、フェニル−ｎ−ブチルアルミニウムハイドライド、フェニルイソブチルアルミニウムハイドライド、フェニル−ｎ−オクチルアルミニウムハイドライド、ｐ−トリルエチルアルミニウムハイドライド、ｐ−トリル−ｎ−プロピルアルミニウムハイドライド、ｐ−トリルイソプロピルアルミニウムハイドライド、ｐ−トリル−ｎ−ブチルアルミニウムハイドライド、ｐ−トリルイソブチルアルミニウムハイドライド、ｐ−トリル−ｎ−オクチルアルミニウムハイドライド、ベンジルエチルアルミニウムハイドライド、ベンジル−ｎ−プロピルアルミニウムハイドライド、ベンジルイソプロピルアルミニウムハイドライド、ベンジル−ｎ−ブチルアルミニウムハイドライド、ベンジルイソブチルアルミニウムハイドライドおよびベンジル−ｎ−オクチルアルミニウムハイドライドが挙げられる。
【００４４】
ヒドロカルビルアルミニウムジハイドライド化合物としては、エチルアルミニウムジハイドライド、ｎ−プロピルアルミニウムジハイドライド、イソプロピルアルミニウムジハイドライド、ｎ−ブチルアルミニウムジハイドライド、イソブチルアルミニウムジハイドライドおよびｎ−オクチルアルミニウムジハイドライドが挙げられる。
【００４５】
ジヒドロカルビルアルミニウムハライド化合物としては、ジエチルアルミニウムクロライド、ジ−ｎ−プロピルアルミニウムクロライド、ジイソプロピルアルミニウムクロライド、ジ−ｎ−ブチルアルミニウムクロライド、ジイソブチルアルミニウムクロライド、ジ−ｎ−オクチルアルミニウムクロライド、ジフェニルアルミニウムクロライド、ジ−ｐ−トリルアルミニウムクロライド、ジベンジルアルミニウムクロライド、フェニルエチルアルミニウムクロライド、フェニル−ｎ−プロピルアルミニウムクロライド、フェニルイソプロピルアルミニウムクロライド、フェニル−ｎ−ブチルアルミニウムクロライド、フェニルイソブチルアルミニウムクロライド、フェニル−ｎ−オクチルアルミニウムクロライド、ｐ−トリルエチルアルミニウムクロライド、ｐ−トリル−ｎ−プロピルアルミニウムクロライド、ｐ−トリルイソプロピルアルミニウムクロライド、ｐ−トリル−ｎ−ブチルアルミニウムクロライド、ｐ−トリルイソブチルアルミニウムクロライド、ｐ−トリル−ｎ−オクチルアルミニウムクロライド、ベンジルエチルアルミニウムクロライド、ベンジル−ｎ−プロピルアルミニウムクロライド、ベンジルイソプロピルアルミニウムクロライド、ベンジル−ｎ−ブチルアルミニウムクロライド、ベンジルイソブチルアルミニウムクロライドおよびベンジル−ｎ−オクチルアルミニウムクロライドが挙げられる。
【００４６】
ヒドロカルビルアルミニウムジハライド化合物としては、エチルアルミニウムジクロライド、ｎ−プロピルアルミニウムジクロライド、イソプロピルアルミニウムジクロライド、ｎ−ブチルアルミニウムジクロライド、イソブチルアルミニウムジクロライドおよびｎ−オクチルアルミニウムジクロライドが挙げられる。
【００４７】
一般式：ＡｌＲｎＸ３−ｎで表される他の有機アルミニウム化合物としては、ジメチルアルミニウムヘキサノエート、ジエチルアルミニウムオクトエート、ジイソブチルアルミニウム２−エチルヘキサノエート、ジメチルアルミニウムネオデカノエート、ジエチルアルミニウムステアレート、ジイソブチルアルミニウムオレエート、メチルアルミニウムビス（ヘキサノエート）、エチルアルミニウムビス（オクトエート）、イソブチルアルミニウムビス（２−エチルヘキサノエート）、メチルアルミニウムビス（ネオデカノエート）、エチルアルミニウムビス（ステアレート）、イソブチルアルミニウムビス（オレエート）、ジメチルアルミニウムメトキシド、ジエチルアルミニウムメトキシド、ジイソブチルアルミニウムメトキシド、ジメチルアルミニウムエトキシド、ジエチルアルミニウムエトキシド、ジイソブチルアルミニウムエトキシド、ジメチルアルミニウムフェノキシド、ジエチルアルミニウムフェノキシド、ジイソブチルアルミニウムフェノキシド、メチルアルミニウムジメトキシド、エチルアルミニウムジメトキシド、イソブチルアルミニウムジメトキシド、メチルアルミニウムジエトキシド、エチルアルミニウムジエトキシド、イソブチルアルミニウムジエトキシド、メチルアルミニウムジフェノキシド、エチルアルミニウムジフェノキシドおよびイソブチルアルミニウムジフェノキシドが挙げられる。
【００４８】
他の種類の有機アルミニウム化合物としては、アルミノキサン類が挙げられる。アルミノキサン類としては、一般式：
【化２】
0005475670.tif 000003
で表されるオリゴマー状の直鎖アルミノキサン類、および一般式：
【化３】
0005475670.tif 000004
で表されるオリゴマー状の環式アルミノキサン類［式中、ｘは１から約１００の整数であり、他の実施形態においては約１０から約５０でもよく；ｙは２から約１００の整数であり、他の実施形態においては約３から約２０でもよく；各Ｒ１は、炭素原子を介してアルミニウム原子に結合する一価の有機基であり、同一でも異なっていてもよい］が挙げられる。一価の有機基は、上記で定義されている。本願で使用するアルミノキサンのモル数は、オリゴマー状のアルミノキサン分子のモル数というよりもアルミニウム原子のモル数を指すことに注意すべきである。この慣行は、アルミノキサンを利用する触媒の技術分野において一般に採用されている。
【００４９】
アルミノキサン類は、トリヒドロカルビルアルミニウム化合物と水を反応させることによって調製できる。この反応は（１）トリヒドロカルビルアルミニウム化合物を有機溶媒に溶解し、その後、水と接触させる方法、（２）トリヒドロカルビルアルミニウム化合物を、例えば金属塩中に含まれる結晶水、または、無機化合物もしくは有機化合物に吸着された水と反応させる方法、（３）トリヒドロカルビルアルミニウム化合物を、重合されるモノマーまたはモノマー溶液の存在下で水と反応させる方法、等の既知の方法に従って実施できる。
【００５０】
アルミノキサン化合物としては、メチルアルミノキサン（ＭＡＯ）、変性メチルアルミノキサン（ＭＭＡＯ）、エチルアルミノキサン、ｎ−プロピルアルミノキサン、イソプロピルアルミノキサン、ブチルアルミノキサン、イソブチルアルミノキサン、ｎ−ペンチルアルミノキサン、ネオペンチルアルミノキサン、ｎ−ヘキシルアルミノキサン、ｎ−オクチルアルミノキサン、２−エチルヘキシルアルミノキサン、シクロヘキシルアルミノキサン、１−メチルシクロペンチルアルミノキサン、フェニルアルミノキサンおよび２，６−ジメチルフェニルアルミノキサンが挙げられる。変性メチルアルミノキサンは、メチルアルミノキサンの約２０〜８０％のメチル基を、当業者に既知の方法を用いてＣ２からＣ１２のヒドロカルビル基、好ましくはイソブチル基で置換することにより形成できる。
【００５１】
アルミノキサン類は、単独で、または他の有機アルミニウム化合物と組み合わせて使用できる。一実施形態において、メチルアルミノキサンと、ジイソブチルアルミニウムハイドライド等の少なくとも一つの他の有機アルミニウム化合物（例えば、ＡｌＲｎＸ３−ｎ）とを組み合わせて使用する。
【００５２】
「有機マグネシウム化合物」という用語は、少なくとも一つのマグネシウム−炭素結合を含む任意のマグネシウム化合物を指す。有機マグネシウム化合物は、炭化水素溶媒に可溶である。利用可能な有機マグネシウム化合物の一種は、一般式：ＭｇＲ２［式中、各Ｒは一価の有機基（但し、該基は炭素原子を介してマグネシウム原子に結合している）であり、同一でも異なっていてもよい］で表される。一つ以上の実施形態において、各Ｒはヒドロカルビル基であり、また、得られる有機マグネシウム化合物は、ジヒドロカルビルマグネシウム化合物である。ヒドロカルビル基の例としては、特に限定されることなく、アルキル基、シクロアルキル基、置換シクロアルキル基、アルケニル基、シクロアルケニル基、置換シクロアルケニル基、アリール基、アリル基、置換アリール基、アラルキル基、アルカリル基およびアルキニル基が挙げられる。これらのヒドロカルビル基は、特に限定されることなく、窒素原子、酸素原子、ケイ素原子、硫黄原子、スズ原子およびリン原子等のヘテロ原子を含んでもよい。
【００５３】
好適なジヒドロカルビルマグネシウム化合物の例としては、ジエチルマグネシウム、ジ−ｎ−プロピルマグネシウム、ジイソプロピルマグネシウム、ジブチルマグネシウム、ジヘキシルマグネシウム、ジフェニルマグネシウムおよびジベンジルマグネシウムが挙げられる。
【００５４】
利用可能な別の種類の有機マグネシウム化合物としては、一般式：ＲＭｇＸ［式中、Ｒは一価の有機基（但し、該基は炭素原子を介してマグネシウム原子に結合している）であり、Ｘは、水素原子、ハロゲン原子、カルボキシレート基、アルコキシド基またはアリールオキシド基である］で表される化合物が挙げられる。一価の有機基は、上記で定義されている。一つ以上の実施形態において、Ｘは、カルボキシレート基、アルコキシド基またはアリールオキシド基である。
【００５５】
一般式：ＲＭｇＸで表される有機マグネシウム化合物の典型的な種類としては、ヒドロカルビルマグネシウムハイドライド、ヒドロカルビルマグネシウムハライド、ヒドロカルビルマグネシウムカルボキシレート、ヒドロカルビルマグネシウムアルコキシドおよびヒドロカルビルマグネシウムアリールオキシドが挙げられる。
【００５６】
一般式：ＲＭｇＸで表される有機マグネシウム化合物の具体例としては、メチルマグネシウムハイドライド、エチルマグネシウムハイドライド、ブチルマグネシウムハイドライド、ヘキシルマグネシウムハイドライド、フェニルマグネシウムハイドライド、ベンジルマグネシウムハイドライド、メチルマグネシウムクロライド、エチルマグネシウムクロライド、ブチルマグネシウムクロライド、ヘキシルマグネシウムクロライド、フェニルマグネシウムクロライド、ベンジルマグネシウムクロライド、メチルマグネシウムブロマイド、エチルマグネシウムブロマイド、ブチルマグネシウムブロマイド、ヘキシルマグネシウムブロマイド、フェニルマグネシウムブロマイド、ベンジルマグネシウムブロマイド、メチルマグネシウムヘキサノエート、エチルマグネシウムヘキサノエート、ブチルマグネシウムヘキサノエート、ヘキシルマグネシウムヘキサノエート、フェニルマグネシウムヘキサノエート、ベンジルマグネシウムヘキサノエート、メチルマグネシウムエトキシド、エチルマグネシウムエトキシド、ブチルマグネシウムエトキシド、ヘキシルマグネシウムエトキシド、フェニルマグネシウムエトキシド、ベンジルマグネシウムエトキシド、メチルマグネシウムフェノキシド、エチルマグネシウムフェノキシド、ブチルマグネシウムフェノキシド、ヘキシルマグネシウムフェノキシド、フェニルマグネシウムフェノキシドおよびベンジルマグネシウムフェノキシドが挙げられる。
【００５７】
一つ以上の不安定なハロゲン原子を含む、様々なハロゲン含有化合物またはその混合物を使用できる。ハロゲン原子の例としては、特に限定されることなく、フッ素、塩素、臭素およびヨウ素が挙げられる。異なるハロゲン原子を有する二種以上のハロゲン含有化合物の組み合わせもまた利用可能である。一つ以上の実施形態において、該ハロゲン含有化合物は、炭化水素溶媒に可溶でもよい。他の実施形態においては、重合媒体中に懸濁して触媒活性種を形成できる炭化水素不溶性のハロゲン含有化合物も有用である。
【００５８】
好適なハロゲン含有化合物の種類としては、元素状態のハロゲン、混合ハロゲン、ハロゲン化水素、有機ハロゲン化物、無機ハロゲン化物、金属ハロゲン化物および有機金属ハロゲン化物が挙げられる。
【００５９】
元素状態のハロゲンとしては、フッ素、塩素、臭素およびヨウ素が挙げられる。混合ハロゲンとしては、ヨウ素一塩化物、ヨウ素一臭化物、ヨウ素三塩化物およびヨウ素五フッ化物が挙げられる。
【００６０】
ハロゲン化水素としては、フッ化水素、塩化水素、臭化水素およびヨウ化水素が挙げられる。
【００６１】
有機ハロゲン化物としては、ｔ−ブチルクロライド、ｔ−ブチルブロマイド、アリルクロライド、アリルブロマイド、ベンジルクロライド、ベンジルブロマイド、クロロ−ジ−フェニルメタン、ブロモ−ジ−フェニルメタン、トリフェニルメチルクロライド、トリフェニルメチルブロマイド、ベンジリデンクロライド、ベンジリデンブロマイド、メチルトリクロロシラン、フェニルトリクロロシラン、ジメチルジクロロシラン、ジフェニルジクロロシラン、トリメチルクロロシラン、ベンゾイルクロライド、ベンゾイルブロマイド、プロピオニルクロライド、プロピオニルブロマイド、メチルクロロフォルメートおよびメチルブロモフォルメートが挙げられる。
【００６２】
無機ハロゲン化物としては、三塩化リン、三臭化リン、五塩化リン、オキシ塩化リン、オキシ臭化リン、三フッ化ホウ素、三塩化ホウ素、三臭化ホウ素、四フッ化ケイ素、四塩化ケイ素、四臭化ケイ素、四ヨウ化ケイ素、三塩化ヒ素、三臭化ヒ素、三ヨウ化ヒ素、四塩化セレン、四臭化セレン、四塩化テルル、四臭化テルルおよび四ヨウ化テルルが挙げられる。
【００６３】
金属ハロゲン化物としては、四塩化スズ、四臭化スズ、三塩化アルミニウム、三臭化アルミニウム、三塩化アンチモン、五塩化アンチモン、三臭化アンチモン、三ヨウ化アルミニウム、三フッ化アルミニウム、三塩化ガリウム、三臭化ガリウム、三ヨウ化ガリウム、三フッ化ガリウム、三塩化インジウム、三臭化インジウム、三ヨウ化インジウム、三フッ化インジウム、四塩化チタン、四臭化チタン、四ヨウ化チタン、二塩化亜鉛、二臭化亜鉛、二ヨウ化亜鉛および二フッ化亜鉛が挙げられる。
【００６４】
有機金属ハロゲン化物としては、ジメチルアルミニウムクロライド、ジエチルアルミニウムクロライド、ジメチルアルミニウムブロマイド、ジエチルアルミニウムブロマイド、ジメチルアルミニウムフルオライド、ジエチルアルミニウムフルオライド、メチルアルミニウムジクロライド、エチルアルミニウムジクロライド、メチルアルミニウムジブロマイド、エチルアルミニウムジブロマイド、メチルアルミニウムジフルオライド、エチルアルミニウムジフルオライド、メチルアルミニウムセスキクロライド、エチルアルミニウムセスキクロライド、イソブチルアルミニウムセスキクロライド、メチルマグネシウムクロライド、メチルマグネシウムブロマイド、メチルマグネシウムアイオダイド、エチルマグネシウムクロライド、エチルマグネシウムブロマイド、ブチルマグネシウムクロライド、ブチルマグネシウムブロマイド、フェニルマグネシウムクロライド、フェニルマグネシウムブロマイド、ベンジルマグネシウムクロライド、トリメチルスズクロライド、トリメチルスズブロマイド、トリエチルスズクロライド、トリエチルスズブロマイド、ジ−ｔ−ブチルスズジクロライド、ジ−ｔ−ブチルスズジブロマイド、ジブチルスズジクロライド、ジブチルスズジブロマイド、トリブチルスズクロライドおよびトリブチルスズブロマイドが挙げられる。
【００６５】
非配位性アニオンを含む化合物は公知である。一般に、非配位性アニオンは、立体障害のために例えば触媒システムの活性中心と配位結合を形成しない、立体的にかさ高いアニオンである。典型的な非配位性アニオンとしては、テトラアリールボレートアニオンおよびフッ化テトラアリールボレートアニオンが挙げられる。非配位性アニオンを含む化合物は、更にカルボニウムカチオン、アンモニウムカチオンまたはホスホニウムカチオン等のカウンターカチオンを含む。典型的なカウンターカチオンとしては、トリアリールカルボニウムカチオンおよびＮ，Ｎ−ジアルキルアニリニウムカチオンが挙げられる。非配位性アニオンおよびカウンターカチオンを含む化合物の例としては、トリフェニルカルボニウムテトラキス（ペンタフルオロフェニル）ボレート、Ｎ，Ｎ−ジメチルアニリニウムテトラキス（ペンタフルオロフェニル）ボレート、トリフェニルカルボニウムテトラキス［３，５−ビス（トリフルオロメチル）フェニル］ボレートおよびＮ，Ｎ−ジメチルアニリニウムテトラキス［３，５−ビス（トリフルオロメチル）フェニル］ボレートが挙げられる。
【００６６】
非配位性アニオン前駆体としては、反応条件下で非配位性アニオンを形成可能な化合物が挙げられる。典型的な非配位性アニオン前駆体としては、トリアリールボロン化合物ＢＲ３［式中、Ｒは、ペンタフルオロフェニル基または３，５−ビス（トリフルオロメチル）フェニル基等の強電子求引性アリール基である］が挙げられる。
【００６７】
本発明で用いられるランタニド系触媒組成物は、前述の触媒材料を組み合わせて、或いは、混合して形成し得る。一つ以上の活性触媒種がランタニド系触媒材料の組合せによりもたらされると考えられているが、様々な触媒材料または成分の間の相互作用または反応の度合いは、あまり知られていない。従って、「触媒組成物」という用語は、材料の単なる混合物、物理的または化学的な引力により生じる、様々な材料の複合体、材料の化学反応生成物、或いは、これらの組み合わせを包含するために使用されている。
【００６８】
前述したランタニド系触媒組成物は、幅広い触媒濃度および触媒材料の比率に亘り、共役ジエンを重合してｃｉｓ−１，４−ポリジエンにするための高い触媒活性を有し得る。いくつかの因子が、触媒材料の何れか一つの最適濃度に影響を及ぼす。例えば、触媒材料は活性種を形成するために相互作用し得るので、何れか一つの触媒材料の最適濃度は、他の触媒材料の濃度に依存し得る。
【００６９】
一つ以上の実施形態において、アルキル化剤のランタニド化合物に対するモル比（アルキル化剤／Ｌｎ）は、約１：１から約１０００：１、他の実施形態においては約２：１から約５００：１、その他の実施形態においては約５：１から約２００：１まで変えることができる。
【００７０】
アルミノキサンと、少なくとも一つの他の有機アルミニウム試薬との両方をアルキル化剤として使用する実施形態において、アルミノキサンのランタニド化合物に対するモル比（アルミノキサン／Ｌｎ）は、５：１から約１０００：１、他の実施形態においては約１０：１から約７００：１、その他の実施形態においては約２０：１から約５００：１まで変えることができ；また、少なくとも一つの他の有機アルミニウム化合物のランタニド化合物に対するモル比(Ａｌ／Ｌｎ)は、約１：１から約２００：１、他の実施形態においては約２：１から約１５０：１、その他の実施形態においては約５：１から約１００：１まで変えることができる。
【００７１】
ハロゲン含有化合物のランタニド化合物に対するモル比は、ハロゲン含有化合物中のハロゲン原子のモル数の、ランタニド化合物中のランタニド原子のモル数に対する比（ハロゲン／Ｌｎ）の観点から見ると最も良く表現される。一つ以上の実施形態において、ハロゲン／Ｌｎモル比は、約０．５：１から約２０：１、他の実施形態においては約１：１から約１０：１、その他の実施形態においては約２：１から約６：１まで変えることができる。
【００７２】
更に別の実施形態において、非配位性アニオンまたは非配位性アニオン前駆体のランタニド化合物に対するモル比（Ａｎ／Ｌｎ）は、約０．５：１から約２０：１、他の実施形態においては約０．７５：１から約１０：１、その他の実施形態においては約１：１から約６：１まで変えることができる。
【００７３】
ランタニド系触媒組成物は、様々な方法で形成できる。
【００７４】
一実施形態において、ランタニド系触媒組成物は、モノマーおよび溶媒を含む溶液に、或いは、バルクモノマーに、触媒材料を段階的にまたは同時に添加することによってインサイチュで形成することができる。一実施形態においては、最初にアルキル化剤を加え、次に、ランタニド化合物を加え、その後、必要であれば、ハロゲン含有化合物または非配位性アニオン若しくは非配位性アニオン前駆体を含む化合物を加えることができる。
【００７５】
他の実施形態においては、ランタニド系触媒組成物を予形成してもよい。即ち、触媒材料は、約−２０℃から約８０℃の適当な温度の重合系外で、何れのモノマーの不存在下または少量の少なくとも一つの共役ジエンモノマーの存在下、予備混合されてもよい。触媒の予形成に使用できる共役ジエンモノマーの量は、ランタニド化合物１モルあたり約１から約５００モル、他の実施形態においては約５から約２５０モル、また他の実施形態においては約１０から約１００モルの範囲にできる。得られた触媒組成物は、必要に応じて、重合させるモノマーに添加する前に熟成させてもよい。
【００７６】
また、更に他の実施形態においては、ランタニド系触媒組成物は、二段階の手順を使用して形成してもよい。第一の段階は、何れのモノマーの不存在下または少量の少なくとも一つの共役ジエンモノマーの存在下で、約−２０℃から約８０℃の適当な温度において、アルキル化剤にランタニド化合物を混合することを含む。第一の段階で使用するモノマーの量は、以前に説明した触媒の予形成と同様にし得る。第二の段階においては、第一の段階で形成した混合物と、ハロゲン含有化合物、非配位性アニオンまたは非配位性アニオン前駆体とを、重合させるモノマーに段階的または同時に投入することができる。
【００７７】
一つ以上の実施形態において、アニオン開始剤を使用してモノマーが重合されるアニオン重合により反応性ポリマーを生成する。アニオン重合の重要なメカニズム特性は、書籍（例えば、Hsieh, H. L.；Quirk, R. P.、アニオン重合：原理および実用化、マーセル  デッカー、ニューヨーク、１９９６年）および論評記事（例えば、Hadjichristidis, N.；Pitsikalis, M；Pispas, S.；Iatrou, H.；Chem. Rev.２００１、第１０１巻（１２）、第３７４７〜３７９２頁）に記載されている。アニオン開始剤は、失活の前に、更なる鎖成長のために追加のモノマーと反応すること、或いは、特定の官能化剤と反応して官能化ポリマーをもたらすことができるリビングポリマーを有利に製造する。
【００７８】
本発明の実施は、どの特定のアニオン開始剤の選択によっても制限されない。一つ以上の実施形態において、使用されるアニオン開始剤は、ポリマー鎖の先端（即ち、ポリマー鎖が始まる位置）に官能基を付与する官能性開始剤である。特定の実施形態において、官能基としては、一つ以上のヘテロ原子（例えば、窒素原子、酸素原子、ホウ素原子、ケイ素原子、硫黄原子、スズ原子およびリン原子）または複素環基が挙げられる。特定の実施形態において、官能基は、官能基を含有するポリマーから製造され、カーボンブラックを充填された加硫物の５０℃におけるヒステリシスロスを、官能基を含有しないポリマーから製造され、同様にカーボンブラックを充填された加硫物と比べて低減する。
【００７９】
典型的なアニオン開始剤としては、有機リチウム化合物が挙げられる。一つ以上の実施形態において、有機リチウム化合物は、ヘテロ原子を含んでいても良い。これらの、または他の実施形態において、有機リチウム化合物は、一つ以上の複素環基を含んでいても良い。
【００８０】
有機リチウム化合物の種類としては、アルキルリチウム化合物、アリールリチウム化合物およびシクロアルキルリチウム化合物が挙げられる。有機リチウム化合物の具体例としては、エチルリチウム、ｎ−プロピルリチウム、イソプロピルリチウム、ｎ−ブチルリチウム、ｓｅｃ−ブチルリチウム、ｔ−ブチルリチウム、ｎ−アミルリチウム、イソアミルリチウムおよびフェニルリチウムが挙げられる。他の例としては、ブチルマグネシウムブロマイドおよびフェニルマグネシウムブロマイド等のアルキルマグネシウムハライド化合物が挙げられる。更に他のアニオン開始剤としては、フェニルナトリウムおよび２，４，６−トリメチルフェニルナトリウム等の有機ナトリウム化合物が挙げられる。また、考えられるのは、両方のポリマー鎖末端がリビングである場合にジ−リビングポリマー（di-living polymers）を生じさせるアニオン開始剤である。そのような開始剤の例としては、例えば１，３−ジイソプロペニルベンゼンとｓｅｃ−ブチルリチウムとを反応させることで生成されるジリチオ開始剤が挙げられる。これらの、および関連する二官能性開始剤は、参照して本明細書に組み込まれる米国特許第３，６５２，５１６号に開示されている。参照して本明細書に組み込まれる米国特許第５，５５２，４８３号に開示されているものを含むラジカルアニオン開始剤も用いることができる。
【００８１】
特定の実施形態において、有機リチウム化合物としては、リチオヘキサメチレンイミン等の環状アミン含有化合物が挙げられる。これらの、および関連する有用な開始剤は、参照して本明細書に組み込まれる米国特許第５，３３２，８１０号、第５，３２９，００５号、第５，５７８，５４２号、第５，３９３，７２１号、第５，６９８，６４６号、第５，４９１，２３０号、第５，５２１，３０９号、第５，４９６，９４０号、第５，５７４，１０９号および第５，７８６，４４１号に開示されている。他の実施形態において、有機リチウム化合物としては、２−リチオ−２−メチル−１，３−ジチアン等のアルキルチオアセタール類が挙げられる。これらの、および関連する有用な開始剤は、参照して本明細書に組み込まれる米国特許出願公開第２００６／００３０６５７号、第２００６／０２６４５９０号および第２００６／０２６４５８９号に開示されている。更に他の実施形態において、有機リチウム化合物としては、リチオ化ｔ−ブチルジメチルプロポキシシラン等のアルコキシシリル含有開始剤が挙げられる。これらの、および関連する有用な開始剤は、参照して本明細書に組み込まれる米国特許出願公開第２００６／０２４１２４１号に開示されている。
【００８２】
一つ以上の実施形態において、使用されるアニオン開始剤は、トリ−ｎ−ブチルスズリチウム等のトリアルキルスズリチウム化合物である。これらの、および関連する有用な開始剤は、参照して本明細書に組み込まれる米国特許第３，４２６，００６号および第５，２６８，４３９号に開示されている。
【００８３】
共役ジエンモノマーおよびビニル置換芳香族モノマーを含有する弾性共重合体をアニオン重合により生成した場合、共役ジエンモノマーと、ビニル置換芳香族モノマーとは、９５：５から５０：５０、または他の実施形態においては９０：１０から６５：３５の重量比で使用し得る。共重合におけるコモノマーのランダム化を促進し、また、ポリマーの微細構造（共役ジエンモノマーの１，２−結合等）を制御するために、通常は極性調整剤(polar coordinator)であるランダマイザーをアニオン開始剤と共に使用し得る。
【００８４】
ランダマイザーとして有用な化合物としては、酸素へテロ原子または窒素へテロ原子および非結合電子対を有する化合物が挙げられる。例としては、直線状および環状のオリゴマー状オキソラニルアルカン類；モノおよびオリゴアルキレングリコール類のジアルキルエーテル（グリムエーテルとしても知られている）；「クラウン」エーテル；三級アミン；直線状ＴＨＦオリゴマー等が挙げられる。直線状および環状のオリゴマー状オキソラニルアルカン類は、参照して本明細書に組み込まれる米国特許第４，４２９，０９１号に記載されている。ランダマイザーとして有用な化合物の具体例としては、２，２−ビス（２’−テトラヒドロフリル）プロパン、１，２−ジメトキシエタン、Ｎ，Ｎ，Ｎ’，Ｎ’−テトラメチルエチレンジアミン（ＴＭＥＤＡ）、テトラヒドロフラン（ＴＨＦ）、１，２−ジピペリジルエタン、ジピペリジルメタン、ヘキサメチルホスホラミド、Ｎ−Ｎ’−ジメチルピペラジン、ジアザビシクロオクタン、ジメチルエーテル、ジエチルエーテル、トリ−ｎ−ブチルアミンおよびそれらの混合物が挙げられる。
【００８５】
使用するランダマイザーの量は、所望のポリマーの微細構造、モノマーのコモノマーに対する比率、重合温度および使用される特定のランダマイザーの性質等の様々な因子に依存する。一つ以上の実施形態において、使用するランダマイザーの量は、アニオン開始剤１モルあたり０．０５モルと１００モルの間の範囲とし得る。
【００８６】
アニオン開始剤およびランダマイザーは、様々な方法で重合系へ導入することができる。一つ以上の実施形態において、アニオン開始剤およびランダマイザーは、重合されるモノマーに対して段階的または同時に単独で添加され得る。他の実施形態において、アニオン開始剤およびランダマイザーは、何れのモノマーの不存在下または少量のモノマーの存在下、重合系の外側で予混合されても良く、そして、得られた混合物は、必要に応じて熟成した後に、重合されるモノマーに添加される。
【００８７】
反応性ポリマーが配位触媒またはアニオン開始剤を使用して生成されるか否かに関係なく、一つ以上の実施形態において、触媒または開始剤の重合系への投与を促進するために、触媒若しくは開始剤を溶解または懸濁させる担体として溶媒を使用することができる。他の実施形態において、モノマーを担体として使用することができる。更に他の実施形態において、触媒または開始剤は、何れの溶媒無しにそのままの状態で使用することができる。
【００８８】
一つ以上の実施形態において、好適な溶媒としては、触媒または開始剤の存在下でのモノマーの重合中に、重合を受けず、或いは、成長しているポリマー鎖に組み込まれない有機化合物が挙げられる。一つ以上の実施形態において、これらの有機種は、周囲温度および圧力で液体である。一つ以上の実施形態において、これらの有機溶媒は、触媒または開始剤に対して不活性である。典型的な有機溶媒としては、芳香族炭化水素、脂肪族炭化水素および脂環式炭化水素等の、低いまたは比較的低い沸点を有する炭化水素が挙げられる。芳香族炭化水素の非限定的な例としては、ベンゼン、トルエン、キシレン、エチルベンゼン、ジエチルベンゼンおよびメシチレンが挙げられる。脂肪族炭化水素の非限定的な例としては、ｎ−ペンタン、ｎ−ヘキサン、ｎ−ヘプタン、ｎ−オクタン、ｎ−ノナン、ｎ−デカン、イソペンタン、イソヘキサン類、イソペンタン類、イソオクタン類、２，２−ジメチルブタン、石油エーテル、ケロシンおよび石油スピリットが挙げられる。また、脂環式炭化水素の非限定的な例としては、シクロペンタン、シクロヘキサン、メチルシクロペンタンおよびメチルシクロヘキサンが挙げられる。また、上記炭化水素の混合物も使用し得る。既知のように、脂肪族炭化水素および脂環式炭化水素は、環境上の理由で好適に用い得る。低沸点炭化水素溶媒は、通常、重合が終了し次第ポリマーから分離される。
【００８９】
有機溶媒の他の例としては、パラフィン系オイル、芳香油または油展ポリマーに通常使用される他の炭化水素油などの高分子量の高沸点炭化水素が挙げられる。これらの炭化水素は不揮発性なので、通常、分離を必要とせず、そしてポリマー中に組み込まれたままである。
【００９０】
本発明に従う反応性ポリマーの製造は、共役ジエンモノマーを、任意に共役ジエンモノマーと共重合し得るモノマーと一緒に、触媒的に効果的な量の触媒または開始剤の存在下で重合することにより達成される。触媒または開始剤の導入時に、共役ジエンモノマーと、任意にコモノマーと、使用する場合には任意の溶媒とが、反応性ポリマーが内部で形成されている重合混合物を形成する。使用する触媒または開始剤の量は、使用する触媒または開始剤の種類、材料の純度、重合温度、重合速度および所望の転換率、所望の分子量、並びに、その他の多くの因子等の様々な因子の相互作用に依存する。従って、「触媒的に効果的な量の触媒または開始剤を使用し得る」という以外には、触媒または開始剤の具体的な量は明確に示すことができない。
【００９１】
一つ以上の実施形態において、配位触媒（例えば、ランタニド系触媒）を使用する場合、用いられる配位金属化合物（例えば、ランタニド化合物）の量は、モノマー１００ｇに対して約０．００１から約２ミリモル、他の実施形態においては約０．００５から約１ミリモル、その他の実施形態においては約０．０１から約０．２ミリモルまで変えることができる。
【００９２】
他の実施形態において、アニオン開始剤（例えば、アルキルリチウム化合物）を使用する場合、開始剤の投入量は、モノマー１００ｇに対して約０．０５から約１００ミリモル、他の実施形態においては約０．１から約５０ミリモル、その他の実施形態においては約０．２から約５ミリモルまで変えることができる。
【００９３】
一つ以上の実施形態において、相当な量の溶媒を含む重合系の中で重合を行うことができる。一実施形態において、重合されるモノマーと形成したポリマーとの両方が溶媒に可能な溶液重合系を使用し得る。他の実施形態においては、形成したポリマーが不溶である溶媒を選択することにより、沈殿重合系を使用し得る。いずれの場合でも、触媒または開始剤の調製に用いられる溶媒の量に加えて、通常、一定量の溶媒が重合系に添加される。追加の溶媒は、触媒または開始剤を調製するために使用した溶媒と同一でも異なっていてもよい。典型的な溶媒を前述した。一つ以上の実施形態において、重合混合物の溶媒量は、重合混合物の総重量に対して、２０重量％超とすることができ、他の実施形態においては５０重量％超とすることができ、その他の実施形態においては８０重量％超とすることができる。
【００９４】
他の実施形態において、使用する重合系は、一般的に考えると、実質的に溶媒を含まない、或いは、必要最低限量の溶媒を含むバルク重合系であっても良い。当業者は、バルク重合法（即ち、モノマーが溶媒として働く方法）の利点を理解することができ、従って、重合系は、バルク重合を実施することにより求められる利益に悪影響を及ぼすものに比べて少ない溶媒を含む。一つ以上の実施形態において、重合混合物の溶媒含有量は、重合混合物の総重量に対して、約２０重量％未満とすることができ、他の実施形態においては約１０重量％未満とすることができ、そしてその他の実施形態においては約５重量％未満とすることができる。その他の実施形態において、重合混合物は、溶媒を実質的に欠いており、このことは、重合方法に相当の影響を有する量の溶媒が無いことを指す。溶媒を実質的に欠いている重合系は、実質的に溶媒を含有していないとみなされる。特定の実施形態において、重合混合物は、溶媒を欠いている。
【００９５】
重合は、従来知られている通常の重合容器中で実施し得る。一つ以上の実施形態において、通常の撹拌槽反応器中で溶液重合を実施できる。他の実施形態において、特にモノマー転換率が約６０％未満の場合、通常の撹拌槽反応器中でバルク重合を実施できる。その他の実施形態において、特にバルク重合法におけるモノマー転換率が、通常は高粘性セメントを生じる約６０％よりも高い場合、重合下の粘性のあるセメントが、ピストンにより、或いは、実質的にピストンにより移動せざるを得ない細長い反応器中でバルク重合を実施できる。例えば、自己洗浄式一軸スクリューまたは二軸スクリュー撹拌機に沿ってセメントが押される押出機が、この目的に適している。有用なバルク重合法の例は、参照して本明細書に組み込まれる米国特許出願公開第２００５／０１９７４７４号に開示されている。
【００９６】
一つ以上の実施形態において、重合に使用する全ての材料は単一の容器（例えば、通常の撹拌槽反応器）中で混合することができ、そして、重合プロセスの全ての工程は、この容器中で実施できる。他の実施形態において、二つ以上の材料は、一つの容器中で予混合され、その後、モノマー（または、少なくともその主要部）の重合が実施される他の容器に移されても良い。
【００９７】
重合は、バッチ法、連続法または半連続法で実施してもよい。半連続法においては、既に重合したモノマーと入れ替えるために、必要に応じてモノマーを断続的に投入してもよい。一つ以上の実施形態において、重合を進める条件は、重合混合物の温度を約−１０℃から約２００℃、他の実施形態においては約０℃から約１５０℃、そしてその他の実施形態においては約２０℃から１００℃の範囲内に維持するように制御され得る。一つ以上の実施形態において、熱的に制御された反応ジャケットを用いた外部冷却、反応器に接続された還流冷却器の使用によるモノマーの気化および凝縮を用いた内部冷却、或いは、これら二つの方法の組み合わせによって重合熱を除去してもよい。また、重合条件は、約０．１気圧から約５０気圧、他の実施形態においては約０．５気圧から約２０気圧、そしてその他の実施形態においては約１気圧から約１０気圧の圧力下で重合を実施するように制御され得る。一つ以上の実施形態において、重合が実施される圧力としては、モノマーの大部分が液相にあることを確実にする圧力が挙げられる。これらの、または他の実施形態において、重合混合物は嫌気性条件下で保持され得る。
【００９８】
重合が触媒作用を及ぼされるか、或いは、配位触媒システム（例えば、ランタニド系システム）またはアニオン開始剤（例えば、アルキルリチウム開始剤）で開始されるかどうかに関わらず、得られたポリマー鎖の一部または全部は、重合混合物が失活される前に、擬似リビングまたはリビングの反応性末端を有する。上記したように、反応性ポリマーは、配位触媒が用いられた場合には擬似リビングポリマーと称することができ、また、アニオン開始剤が用いられた場合にはリビングポリマーと称することができる。一つ以上の実施形態において、反応性ポリマーを含む重合混合物は、活性重合混合物と称することができる。反応性末端を有するポリマー鎖の割合は、触媒または開始剤の種類、モノマーの種類、材料の純度、重合温度、モノマーの転換率およびその他の多くの因子等の様々な因子に依存する。一つ以上の実施形態において、ポリマー鎖の少なくとも約２０％が反応性末端を有し、他の実施形態においてはポリマー鎖の少なくとも約５０％が反応性末端を有し、そしてその他の実施形態においてはポリマー鎖の少なくとも約８０％が反応性末端を有する。何れにしても、反応性ポリマーは、複素環ニトリル化合物またはその混合物と反応して本発明の官能化ポリマーを形成することができる。
【００９９】
一つ以上の実施形態において、複素環ニトリル化合物は、少なくとも一つの−Ｃ≡Ｎ基（即ち、シアノ基またはニトリル基）および少なくとも一つの複素環基を含む。特定の実施形態において、少なくとも一つのシアノ基は複素環基に直接結合している。これらの、または他の実施形態において、少なくとも一つのシアノ基は、複素環基に間接的に結合している。
【０１００】
一つ以上の実施形態において、複素環ニトリル化合物は、一般式：θ−Ｃ≡Ｎ［式中、θは複素環基である］で表される。他の実施形態において、複素環ニトリル化合物は、一般式：θ−Ｒ−Ｃ≡Ｎ［式中、θは複素環基であり、Ｒは二価の有機基である］で表される。
【０１０１】
一つ以上の実施形態において、二価の有機基としては、特に限定されることなく、アルキレン基、シクロアルキレン基、置換アルキレン基、置換シクロアルキレン基、アルケニレン基、シクロアルケニレン基、置換アルケニレン基、置換シクロアルケニレン基、アリーレン基および置換アリーレン基等のヒドロカルビレン基または置換ヒドロカルビレン基が挙げられる。一つ以上の実施形態において、各基は１個の炭素原子または該基を形成するのに適切な最少の数の炭素原子から、最大で約２０個の炭素原子を含み得る。置換ヒドロカルビレン基としては、一つ以上の水素原子がアルキル基等の置換基で置換されたヒドロカルビレン基が挙げられる。二価の有機基は、特に限定されないが、窒素原子、酸素原子、ホウ素原子、ケイ素原子、硫黄原子、スズ原子およびリン原子等の一つ以上のヘテロ原子を更に含んでもよい。
【０１０２】
一つ以上の実施形態において、θは、一つ以上の追加のシアノ基（即ち、−Ｃ≡Ｎ）を含んでも良く、そして、その結果、複素環ニトリル化合物は二つ以上のシアノ基を含有する。これらの、または他の実施形態において、複素環基は、不飽和を含有しても良く、そして、芳香族であっても非芳香族であっても良い。複素環基は、一つのヘテロ原子、或いは、同一または互いに異なる複数のヘテロ原子を含有しても良い。特定の実施形態において、ヘテロ原子は、窒素原子、酸素原子、硫黄原子、ホウ素原子、ケイ素原子、スズ原子およびリン原子からなる群より選択し得る。また、複素環基は、単環、二環、三環または多環であっても良い。
【０１０３】
一つ以上の実施形態において、複素環基は、複素環の一つ以上の水素原子が一価の有機基等の置換基で置換された複素環基である置換複素環基であっても良い。一つ以上の実施形態において、一価の有機基としては、特に限定されることなく、アルキル基、シクロアルキル基、置換シクロアルキル基、アルケニル基、シクロアルケニル基、置換シクロアルケニル基、アリール基、アリル基、置換アリール基、アラルキル基、アルカリル基またはアルキニル基等のヒドロカルビル基または置換ヒドロカルビル基が挙げられる。一つ以上の実施形態において、これらの基は、１個または該基を形成するのに適切な最少の炭素原子数から、２０個までの炭素原子を含み得る。これらのヒドロカルビル基は、特に限定されることなく、窒素原子、ホウ素原子、酸素原子、ケイ素原子、硫黄原子およびリン原子等のヘテロ原子を含んでもよい。
【０１０４】
一つ以上の窒素へテロ原子を含有する複素環基の代表例としては、２−ピリジル基、３−ピリジル基、４−ピリジル基、ピラジニル基、２−ピリミジニル基、４−ピリミジニル基、５−ピリミジニル基、３−ピリダジニル基、４−ピリダジニル基、Ｎ−メチル−２−ピロリル基、Ｎ−メチル−３−ピロリル基、Ｎ−メチル−２−イミダゾリル基、Ｎ−メチル−４−イミダゾリル基、Ｎ−メチル−５−イミダゾリル基、Ｎ−メチル−３−ピラゾリル基、Ｎ−メチル−４−ピラゾリル基、Ｎ−メチル−５−ピラゾリル基、Ｎ−メチル−１，２，３−トリアゾール−４−イル基、Ｎ−メチル−１，２，３−トリアゾール−５−イル基、Ｎ−メチル−１，２，４−トリアゾール−３−イル基、Ｎ−メチル−１，２，４−トリアゾール−５−イル基、１，２，４−トリアジン−３−イル基、１，２，４−トリアジン−５−イル基、１，２，４−トリアジン−６−イル基、１，３，５−トリアジニル基、Ｎ−メチル−２−ピロリン−２−イル基、Ｎ−メチル−２−ピロリン−３−イル基、Ｎ−メチル−２−ピロリン−４−イル基、Ｎ−メチル−２−ピロリン−５−イル基、Ｎ−メチル−３−ピロリン−２−イル基、Ｎ−メチル−３−ピロリン−３−イル基、Ｎ−メチル−２−イミダゾリン−２−イル基、Ｎ−メチル−２−イミダゾリン−４−イル基、Ｎ−メチル−２−イミダゾリン−５−イル基、Ｎ−メチル−２−ピラゾリン−３−イル基、Ｎ−メチル−２−ピラゾリン−４−イル基、Ｎ−メチル−２−ピラゾリン−５−イル基、２−キノリル基、３−キノリル基、４−キノリル基、１−イソキノリル基、３−イソキノリル基、４−イソキノリル基、Ｎ−メチルインドール−２−イル基、Ｎ−メチルインドール−３−イル基、Ｎ−メチルイソインドール−１−イル基、Ｎ−メチルイソインドール−３−イル基、１−インドリジニル基、２−インドリジニル基、３−インドリジニル基、１−フタラジニル基、２−キナゾリニル基、４−キナゾリニル基、２−キノキサリニル基、３−シンノリニル基、４−シンノリニル基、１−メチルインダゾール−３−イル基、１，５−ナフチリジン−２−イル基、１，５−ナフチリジン−３−イル基、１，５−ナフチリジン−４−イル基、１，８−ナフチリジン−２−イル基、１，８−ナフチリジン−３−イル基、１，８−ナフチリジン−４−イル基、２−プテリジニル基、４−プテリジニル基、６−プテリジニル基、７−プテリジニル基、１−メチルベンズイミダゾール−２−イル基、６−フェナントリジニル基、Ｎ−メチル−２−プリニル基、Ｎ−メチル−６−プリニル基、Ｎ−メチル−８−プリニル基、Ｎ−メチル−β−カルボリン−１−イル基、Ｎ−メチル−β−カルボリン−３−イル基、Ｎ−メチル−β−カルボリン−４−イル基、９−アクリジニル基、１，７−フェナントロリン−２−イル基、１，７−フェナントロリン−３−イル基、１，７−フェナントロリン−４−イル基、１，１０−フェナントロリン−２−イル基、１，１０−フェナントロリン−３−イル基、１，１０−フェナントロリン−４−イル基、４，７−フェナントロリン−１−イル基、４，７−フェナントロリン−２−イル基、４，７−フェナントロリン−３−イル基、１−フェナジニル基、２−フェナジニル基、ピロリジノ基およびピペリジノ基が挙げられる。
【０１０５】
一つ以上の酸素へテロ原子を含有する複素環基の代表例としては、２−フリル基、３−フリル基、２−ベンゾ[ｂ]フリル基、３−ベンゾ[ｂ]フリル基、１−イソベンゾ[ｂ]フリル基、３−イソベンゾ[ｂ]フリル基、２−ナフト[２，３−ｂ]フリル基および３−ナフト[２，３−ｂ]フリル基が挙げられる。
【０１０６】
一つ以上の硫黄へテロ原子を含有する複素環基の代表例としては、２−チエニル基、３−チエニル基、２−ベンゾ[ｂ]チエニル基、３−ベンゾ[ｂ]チエニル基、１−イソベンゾ[ｂ]チエニル基、３−イソベンゾ[ｂ]チエニル基、２−ナフト[２，３−ｂ]チエニル基および３−ナフト[２，３−ｂ]チエニル基が挙げられる。
【０１０７】
二つ以上の互いに異なるヘテロ原子を含有する複素環基の代表例としては、２−オキサゾリル基、４−オキサゾリル基、５−オキサゾリル基、３−イソオキサゾリル基、４−イソオキサゾリル基、５−イソオキサゾリル基、２−チアゾリル基、４−チアゾリル基、５−チアゾリル基、３−イソチアゾリル基、４−イソチアゾリル基、５−イソチアゾリル基、１，２，３−オキサジアゾール−４−イル基、１，２，３−オキサジアゾール−５−イル基、１，３，４−オキサジアゾール−２−イル基、１，２，３−チアジアゾール−４−イル基、１，２，３−チアジアゾール−５−イル基、１，３，４−チアジアゾール−２−イル基、２−オキサゾリン−２−イル基、２−オキサゾリン−４−イル基、２−オキサゾリン−５−イル基、３−イソオキサゾリニル基、４−イソオキサゾリニル基、５−イソオキサゾリニル基、２−チアゾリン−２−イル基、２−チアゾリン−４−イル基、２−チアゾリン−５−イル基、３−イソチアゾリニル基、４−イソチアゾリニル基、５−イソチアゾリニル基、２−ベンゾチアゾリル基およびモルホリノ基が挙げられる。
【０１０８】
一般式：θ−Ｃ≡Ｎ［式中、θは一つ以上の窒素へテロ原子を含有する］で表される複素環ニトリル化合物の代表例としては、２−ピリジンカルボニトリル、３−ピリジンカルボニトリル、４−ピリジンカルボニトリル、ピラジンカルボニトリル、２−ピリミジンカルボニトリル、４−ピリミジンカルボニトリル、５−ピリミジンカルボニトリル、３−ピリダジンカルボニトリル、４−ピリダジンカルボニトリル、Ｎ−メチル−２−ピロールカルボニトリル、Ｎ−メチル−３−ピロールカルボニトリル、Ｎ−メチル−２−イミダゾールカルボニトリル、Ｎ−メチル−４−イミダゾールカルボニトリル、Ｎ−メチル−５−イミダゾールカルボニトリル、Ｎ−メチル−３−ピラゾールカルボニトリル、Ｎ−メチル−４−ピラゾールカルボニトリル、Ｎ−メチル−５−ピラゾールカルボニトリル、Ｎ−メチル−１，２，３−トリアゾール−４−カルボニトリル、Ｎ−メチル−１，２，３−トリアゾール−５−カルボニトリル、Ｎ−メチル−１，２，４−トリアゾール−３−カルボニトリル、Ｎ−メチル−１，２，４−トリアゾール−５−カルボニトリル、１，２，４−トリアジン−３−カルボニトリル、１，２，４−トリアジン−５−カルボニトリル、１，２，４−トリアジン−６−カルボニトリル、１，３，５−トリアジンカルボニトリル、Ｎ−メチル−２−ピロリン−２−カルボニトリル、Ｎ−メチル−２−ピロリン−３−カルボニトリル、Ｎ−メチル−２−ピロリン−４−カルボニトリル、Ｎ−メチル−２−ピロリン−５−カルボニトリル、Ｎ−メチル−３−ピロリン−２−カルボニトリル、Ｎ−メチル−３−ピロリン−３−カルボニトリル、Ｎ−メチル−２−イミダゾリン−２−カルボニトリル、Ｎ−メチル−２−イミダゾリン−４−カルボニトリル、Ｎ−メチル−２−イミダゾリン−５−カルボニトリル、Ｎ−メチル−２−ピラゾリン−３−カルボニトリル、Ｎ−メチル−２−ピラゾリン−４−カルボニトリル、Ｎ−メチル−２−ピラゾリン−５−カルボニトリル、２−キノリンカルボニトリル、３−キノリンカルボニトリル、４−キノリンカルボニトリル、１−イソキノリンカルボニトリル、３−イソキノリンカルボニトリル、４−イソキノリンカルボニトリル、Ｎ−メチルインドール−２−カルボニトリル、Ｎ−メチルインドール−３−カルボニトリル、Ｎ−メチルイソインドール−１−カルボニトリル、Ｎ−メチルイソインドール−３−カルボニトリル、１−インドリジンカルボニトリル、２−インドリジンカルボニトリル、３−インドリジンカルボニトリル、１−フタラジンカルボニトリル、２−キナゾリンカルボニトリル、４−キナゾリンカルボニトリル、２−キノキサリンカルボニトリル、３−シンノリンカルボニトリル、４−シンノリンカルボニトリル、１−メチルインダゾール−３−カルボニトリル、１，５−ナフチリジン−２−カルボニトリル、１，５−ナフチリジン−３−カルボニトリル、１，５−ナフチリジン−４−カルボニトリル、１，８−ナフチリジン−２−カルボニトリル、１，８−ナフチリジン−３−カルボニトリル、１，８−ナフチリジン−４−カルボニトリル、２−プテリジンカルボニトリル、４−プテリジンカルボニトリル、６−プテリジンカルボニトリル、７−プテリジンカルボニトリル��１−メチルベンズイミダゾール−２−カルボニトリル、フェナントリジン−６−カルボニトリル、Ｎ−メチル−２−プリンカルボニトリル、Ｎ−メチル−６−プリンカルボニトリル、Ｎ−メチル−８−プリンカルボニトリル、Ｎ−メチル−β−カルボリン−１−カルボニトリル、Ｎ−メチル−β−カルボリン−３−カルボニトリル、Ｎ−メチル−β−カルボリン−４−カルボニトリル、９−アクリジンカルボニトリル、１，７−フェナントロリン−２−カルボニトリル、１，７−フェナントロリン−３−カルボニトリル、１，７−フェナントロリン−４−カルボニトリル、１，１０−フェナントロリン−２−カルボニトリル、１，１０−フェナントロリン−３−カルボニトリル、１，１０−フェナントロリン−４−カルボニトリル、４，７−フェナントロリン−１−カルボニトリル、４，７−フェナントロリン−２−カルボニトリル、４，７−フェナントロリン−３−カルボニトリル、１−フェナジンカルボニトリル、２−フェナジンカルボニトリル、１−ピロリジンカルボニトリルおよび１−ピペリジンカルボニトリルが挙げられる。
【０１０９】
一般式：θ−Ｃ≡Ｎ［式中、θは一つ以上の酸素へテロ原子を含有する］で表される複素環ニトリル化合物の代表例としては、２−フロニトリル、３−フロニトリル、２−ベンゾ[ｂ]フランカルボニトリル、３−ベンゾ[ｂ]フランカルボニトリル、イソベンゾ[ｂ]フラン−１−カルボニトリル、イソベンゾ[ｂ]フラン−３−カルボニトリル、ナフト[２，３−ｂ]フラン−２−カルボニトリルおよびナフト[２，３−ｂ]フラン−３−カルボニトリルが挙げられる。
【０１１０】
一般式：θ−Ｃ≡Ｎ［式中、θは一つ以上の硫黄へテロ原子を含有する］で表される複素環ニトリル化合物の代表例としては、２−チオフェンカルボニトリル、３−チオフェンカルボニトリル、ベンゾ[ｂ]チオフェン−２−カルボニトリル、ベンゾ[ｂ]チオフェン−３−カルボニトリル、イソベンゾ[ｂ]チオフェン−１−カルボニトリル、イソベンゾ[ｂ]チオフェン−３−カルボニトリル、ナフト[２，３−ｂ]チオフェン−２−カルボニトリルおよびナフト[２，３−ｂ]チオフェン−３−カルボニトリルが挙げられる。
【０１１１】
一般式：θ−Ｃ≡Ｎ［式中、θは二つ以上の互いに異なるヘテロ原子を含有する］で表される複素環ニトリル化合物の代表例としては、２−オキサゾールカルボニトリル、４−オキサゾールカルボニトリル、５−オキサゾールカルボニトリル、３−イソオキサゾールカルボニトリル、４−イソオキサゾールカルボニトリル、５−イソオキサゾールカルボニトリル、２−チアゾールカルボニトリル、４−チアゾールカルボニトリル、５−チアゾールカルボニトリル、３−イソチアゾールカルボニトリル、４−イソチアゾールカルボニトリル、５−イソチアゾールカルボニトリル、１，２，３−オキサジアゾール−４−カルボニトリル、１，２，３−オキサジアゾール−５−カルボニトリル、１，３，４−オキサジアゾール−２−カルボニトリル、１，２，３−チアジアゾール−４−カルボニトリル、１，２，３−チアジアゾール−５−カルボニトリル、１，３，４−チアジアゾール−２−カルボニトリル、２−オキサゾリン−２−カルボニトリル、２−オキサゾリン−４−カルボニトリル、２−オキサゾリン−５−カルボニトリル、３−イソオキサゾリンカルボニトリル、４−イソオキサゾリンカルボニトリル、５−イソオキサゾリンカルボニトリル、２−チアゾリン−２−カルボニトリル、２−チアゾリン−４−カルボニトリル、２−チアゾリン−５−カルボニトリル、３−イソチアゾリンカルボニトリル、４−イソチアゾリンカルボニトリル、５−イソチアゾリンカルボニトリル、ベンゾチアゾール−２−カルボニトリルおよび４−モルホリンカルボニトリルが挙げられる。
【０１１２】
一般式：θ−Ｃ≡Ｎ［式中、θは一つ以上のシアノ基を含有する］で表される複素環ニトリル化合物の代表例としては、２，３−ピリジンジカルボニトリル、２，４−ピリジンジカルボニトリル、２，５−ピリジンジカルボニトリル、２，６−ピリジンジカルボニトリル、３，４−ピリジンジカルボニトリル、２，４−ピリミジンジカルボニトリル、２，５−ピリミジンジカルボニトリル、４，５−ピリミジンジカルボニトリル、４，６−ピリミジンジカルボニトリル、２，３−ピラジンジカルボニトリル、２，５−ピラジンジカルボニトリル、２，６−ピラジンジカルボニトリル、２，３−フランジカルボニトリル、２，４−フランジカルボニトリル、２，５−フランジカルボニトリル、２，３−チオフェンジカルボニトリル、２，４−チオフェンジカルボニトリル、２，５−チオフェンジカルボニトリル、Ｎ−メチル−２，３−ピロールジカルボニトリル、Ｎ−メチル−２，４−ピロールジカルボニトリル、Ｎ−メチル−２，５−ピロールジカルボニトリル、１，３，５−トリアジン−２，４−ジカルボニトリル、１，２，４−トリアジン−３，５−ジカルボニトリル、１，２，４−トリアジン−３，６−ジカルボニトリル、２，３，４−ピリジントリカルボニトリル、２，３，５−ピリジントリカルボニトリル、２，３，６−ピリジントリカルボニトリル、２，４，５−ピリジントリカルボニトリル、２，４，６−ピリジントリカルボニトリル、３，４，５−ピリジントリカルボニトリル、２，４，５−ピリミジントリカルボニトリル、２，４，６−ピリミジントリカルボニトリル、４，５，６−ピリミジントリカルボニトリル、ピラジントリカルボニトリル、２，３，４−フラントリカルボニトリル、２，３，５−フラントリカルボニトリル、２，３，４−チオフェントリカルボニトリル、２，３，５−チオフェントリカルボニトリル、Ｎ−メチル−２，３，４−ピロールトリカルボニトリル、Ｎ−メチル−２，３，５−ピロールトリカルボニトリル、１，３，５−トリアジン−２，４，６−トリカルボニトリルおよび１，２，４−トリアジン−３，５，６−トリカルボニトリルが挙げられる。
【０１１３】
一般式：θ−Ｒ−Ｃ≡Ｎ［式中、θは一つ以上の窒素へテロ原子を含有する］で表される複素環ニトリル化合物の代表例としては、２−ピリジルアセトニトリル、３−ピリジルアセトニトリル、４−ピリジルアセトニトリル、ピラジニルアセトニトリル、２−ピリミジニルアセトニトリル、４−ピリミジニルアセトニトリル、５−ピリミジニルアセトニトリル、３−ピリダジニルアセトニトリル、４−ピリダジニルアセトニトリル、Ｎ−メチル−２−ピロリルアセトニトリル、Ｎ−メチル−３−ピロリルアセトニトリル、Ｎ−メチル−２−イミダゾリルアセトニトリル、Ｎ−メチル−４−イミダゾリルアセトニトリル、Ｎ−メチル−５−イミダゾリルアセトニトリル、Ｎ−メチル−３−ピラゾリルアセトニトリル、Ｎ−メチル−４−ピラゾリルアセトニトリル、Ｎ−メチル−５−ピラゾリルアセトニトリル、１，３，５−トリアジニルアセトニトリル、２−キノリルアセトニトリル、３−キノリルアセトニトリル、４−キノリルアセトニトリル、１−イソキノリルアセトニトリル、３−イソキノリルアセトニトリル、４−イソキノリルアセトニトリル、１−インドリジニルアセトニトリル、２−インドリジニルアセトニトリル、３−インドリジニルアセトニトリル、１−フタラジニルアセトニトリル、２−キナゾリニルアセトニトリル、４−キナゾリニルアセトニトリル、２−キノキサリニルアセトニトリル、３−シンノリニルアセトニトリル、４−シンノリニルアセトニトリル、２−プテリジニルアセトニトリル、４−プテリジニルアセトニトリル、６−プテリジニルアセトニトリル、７−プテリジニルアセトニトリル、６−フェナントリジニルアセトニトリル、Ｎ−メチル−２−プリニルアセトニトリル、Ｎ−メチル−６−プリニルアセトニトリル、Ｎ−メチル−８−プリニルアセトニトリル、９−アクリジニルアセトニトリル、１，７−フェナントロリン−２−イルアセトニトリル、１，７−フェナントロリン−３−イルアセトニトリル、１，７−フェナントロリン−４−イルアセトニトリル、１，１０−フェナントロリン−２−イルアセトニトリル、１，１０−フェナントロリン−３−イルアセトニトリル、１，１０−フェナントロリン−４−イルアセトニトリル、４，７−フェナントロリン−１−イルアセトニトリル、４，７−フェナントロリン−２−イルアセトニトリル、４，７−フェナントロリン−３−イルアセトニトリル、１−フェナジニルアセトニトリル、２−フェナジニルアセトニトリル、ピロリジノアセトニトリルおよびピペリジノアセトニトリルが挙げられる。
【０１１４】
一般式：θ−Ｒ−Ｃ≡Ｎ［式中、θは一つ以上の酸素へテロ原子を含有する］で表される複素環ニトリル化合物の代表例としては、２−フリルアセトニトリル、３−フリルアセトニトリル、２−ベンゾ[ｂ]フリルアセトニトリル、３−ベンゾ[ｂ]フリルアセトニトリル、１−イソベンゾ[ｂ]フリルアセトニトリル、３−イソベンゾ[ｂ]フリルアセトニトリル、２−ナフト[２，３−ｂ]フリルアセトニトリルおよび３−ナフト[２，３−ｂ]フリルアセトニトリルが挙げられる。
【０１１５】
一般式：θ−Ｒ−Ｃ≡Ｎ［式中、θは一つ以上の硫黄へテロ原子を含有する］で表される複素環ニトリル化合物の代表例としては、２−チエニルアセトニトリル、３−チエニルアセトニトリル、２−ベンゾ[ｂ]チエニルアセトニトリル、３−ベンゾ[ｂ]チエニルアセトニトリル、１−イソベンゾ[ｂ]チエニルアセトニトリル、３−イソベンゾ[ｂ]チエニルアセトニトリル、２−ナフト[２，３−ｂ]チエニルアセトニトリルおよび３−ナフト[２，３−ｂ]チエニルアセトニトリルが挙げられる。
【０１１６】
一般式：θ−Ｒ−Ｃ≡Ｎ［式中、θは二つ以上の互いに異なるヘテロ原子を含有する］で表される複素環ニトリル化合物の代表例としては、２−オキサゾリルアセトニトリル、４−オキサゾリルアセトニトリル、５−オキサゾリルアセトニトリル、３−イソオキサゾリルアセトニトリル、４−イソオキサゾリルアセトニトリル、５−イソオキサゾリルアセトニトリル、２−チアゾリルアセトニトリル、４−チアゾリルアセトニトリル、５−チアゾリルアセトニトリル、３−イソチアゾリルアセトニトリル、４−イソチアゾリルアセトニトリル、５−イソチアゾリルアセトニトリル、３−イソオキサゾリニルアセトニトリル、４−イソオキサゾリニルアセトニトリル、５−イソオキサゾリニルアセトニトリル、３−イソチアゾリニルアセトニトリル、４−イソチアゾリニルアセトニトリル、５−イソチアゾリニルアセトニトリル、２−ベンゾチアゾリルアセトニトリルおよびモルホリノアセトニトリルが挙げられる。
【０１１７】
一般式：θ−Ｒ−Ｃ≡Ｎ［式中、θは一つ以上のシアノ基を含有する］で表される複素環ニトリル化合物の代表例としては、２，３−ピリジンジアセトニトリル、２，４−ピリジンジアセトニトリル、２，５−ピリジンジアセトニトリル、２，６−ピリジンジアセトニトリル、３，４−ピリジンジアセトニトリル、２，４−ピリミジンジアセトニトリル、２，５−ピリミジンジアセトニトリル、４，５−ピリミジンジアセトニトリル、４，６−ピリミジンジアセトニトリル、２，３−ピラジンジアセトニトリル、２，５−ピラジンジアセトニトリル、２，６−ピラジンジアセトニトリル、２，３−フランジアセトニトリル、２，４−フランジアセトニトリル、２，５−フランジアセトニトリル、２，３−チオフェンジアセトニトリル、２，４−チオフェンジアセトニトリル、２，５−チオフェンジアセトニトリル、Ｎ−メチル−２，３−ピロールジアセトニトリル、Ｎ−メチル−２，４−ピロールジアセトニトリル、Ｎ−メチル−２，５−ピロールジアセトニトリル、１，３，５−トリアジン−２，４−ジアセトニトリル、１，２，４−トリアジン−３，５−ジアセトニトリル、１，２，４−トリアジン−３，６−ジアセトニトリル、２，３，４−ピリジントリアセトニトリル、２，３，５−ピリジントリアセトニトリル、２，３，６−ピリジントリアセトニトリル、２，４，５−ピリジントリアセトニトリル、２，４，６−ピリジントリアセトニトリル、３，４，５−ピリジントリアセトニトリル、２，４，５−ピリミジントリアセトニトリル、２，４，６−ピリミジントリアセトニトリル、４，５，６−ピリミジントリアセトニトリル、ピラジントリアセトニトリル、２，３，４−フラントリアセトニトリル、２，３，５−フラントリアセトニトリル、２，３，４−チオフェントリアセトニトリル、２，３，５−チオフェントリアセトニトリル、Ｎ−メチル−２，３，４−ピロールトリアセトニトリル、Ｎ−メチル−２，３，５−ピロールトリアセトニトリル、１，３，５−トリアジン−２，４，６−トリアセトニトリルおよび１，２，４−トリアジン−３，５，６−トリアセトニトリルが挙げられる。
【０１１８】
重合混合物へ添加できる複素環ニトリル化合物の量は、重合を開始するのに使用される触媒または開始剤の種類および量、並びに、所望の官能化度を含む様々な因子に依存する。一つ以上の実施形態において、反応性ポリマーがランタニド系触媒を使用することにより生成される場合、使用する複素環ニトリル化合物の量は、ランタニド化合物のランタニド金属を基準にして説明できる。例えば、複素環ニトリル化合物のランタニド金属に対するモル比は、約１：１から約２００：１とすることができ、他の実施形態においては約５：１から約１５０：１とすることができ、また他の実施形態においては約１０：１から約１００：１とすることができる。
【０１１９】
反応性ポリマーがアニオン開始剤を用いることにより生成された場合等の他の実施形態において、使用する複素環ニトリル化合物の量は、開始剤に関連する金属カチオンの量を基準として説明できる。例えば、有機リチウム開始剤を用いた場合、複素環ニトリル化合物のリチウム金属に対するモル比は、約０．３：１から約２：１とすることができ、他の実施形態においては約０．６：１から約１．５：１とすることができ、その他の実施形態においては０．８：１から約１．２：１とすることができる。
【０１２０】
一つ以上の実施形態において、共官能化剤を重合混合物へ添加しても良い。二つ以上の共官能化剤の混合物を用いても良い。共官能化剤は、複素環ニトリル化合物の投入の前に、投入と同時に、或いは、投入の後に重合混合物へ添加し得る。一つ以上の実施形態において、共官能化剤は、複素環ニトリル化合物の投入後、少なくとも５分後に、他の実施形態においては少なくとも１０分後に、その他の実施形態においては少なくとも３０分後に重合混合物に添加される。
【０１２１】
一つ以上の実施形態において、共官能化剤としては、本発明により生成した反応性ポリマーと反応し、それにより、共官能化剤と反応していない成長鎖とは異なる官能基を有するポリマーを生成できる化合物または試薬が挙げられる。官能基は、他のポリマー鎖（成長および／または非成長）と、或いは、例えば補強充填剤（例えば、カーボンブラック）等のポリマーと混合し得る他の成分と反応性または相互作用性であっても良い。一つ以上の実施形態において、共官能化剤と反応性ポリマーとの間の反応は、付加反応または置換反応を経て進む。
【０１２２】
有用な共官能化剤としては、二つ以上のポリマー鎖を結合することなく単に官能基をポリマー鎖の末端に付与する化合物、および、官能結合を介して二つ以上のポリマー鎖を連結または結合して単一巨大分子を形成する化合物が挙げられる。後者のタイプの共官能化剤は、カップリング剤とも称される。
【０１２３】
一つ以上の実施形態において、共官能化剤としては、ポリマー鎖にヘテロ原子を追加または付与する化合物が挙げられる。特定の実施形態において、共官能化剤としては、ポリマー鎖に官能基を付与して、官能化ポリマーから製造され、カーボンブラックを充填された加硫物の５０℃におけるヒステリシスロスを、未官能化ポリマーから製造され、同様にカーボンブラックを充填された加硫物と比べて低減する官能化ポリマーを形成する化合物が挙げられる。一つ以上の実施形態において、このヒステリシスロスの低減は、少なくとも５％であり、他の実施形態においては少なくとも１０％であり、その他の実施形態においては少なくとも１５％である。
【０１２４】
一つ以上の実施形態において、好適な共官能化剤としては、擬似リビングポリマー（例えば、本発明に従い製造されたもの）と反応し得る基を含有する化合物が挙げられる。典型的な共官能化剤としては、ケトン類、キノン類、アルデヒド類、アミド類、エステル類、イソシアネート類、イソチオシアネート類、エポキシド類、イミン類、アミノケトン類、アミノチオケトン類および酸無水物類が挙げられる。これらの化合物の例は、参照することにより本明細書に組み込まれる米国特許第４,９０６,７０６号、第４,９９０,５７３号、第５,０６４,９１０号、第５,５６７,７８４号、第５,８４４,０５０号、第６,８３８,５２６号、第６,９７７,２８１号および第６,９９２,１４７号；米国特許出願公開第２００６／０００４１３１号、第２００６／００２５５３９号、第２００６／００３０６７７号および第２００４／０１４７６９４号；日本国特許出願 特開平０５−０５１４０６号、特開平０５−０５９１０３号、特開平１０−３０６１１３号および特開平１１−０３５６３３号に開示されている。共官能化剤の他の例としては、米国出願番号第１１／６４０,７１１号に記載のアジン化合物、米国出願番号第１１／７１０,７１３号に開示のヒドロベンズアミド化合物、米国出願番号第１１／７１０,８４５号に開示のニトロ化合物および米国出願番号第６０／８７５,４８４号に開示の保護されたオキシム化合物が挙げられ、これらの内容は参照することにより本明細書に組み込まれる。
【０１２５】
特定の実施形態において、共官能化剤としては、金属ハロゲン化物、半金属ハロゲン化物、アルコキシシラン、ヒドロカルビル金属カルボキシレート、ヒドロカルビル金属エステル−カルボキシレートおよびアルコキシスタンナンが挙げられる。
【０１２６】
一つ以上の実施形態において、有用な金属ハロゲン化物または半金属ハロゲン化物は、一般式：
（１）Ｒ１ｎＭ１Ｘ４−ｎ、
（２）Ｍ１Ｘ４、および
（３）Ｍ２Ｘ３
［式（１）中、各Ｒ１は独立して１から約２０の炭素原子を含有する一価の有機基であり、式（１）および（２）中、Ｍ１はスズ原子、ケイ素原子またはゲルマニウム原子であり、式（３）中、Ｍ２はリン原子であり、式（１）〜（３）中、Ｘはハロゲン原子であり、式（１）中、ｎは０から約３の整数である］で表される化合物からなる群より選択し得る。
【０１２７】
一般式（１）で表される典型的な化合物としては、ハロゲン化有機金属化合物が挙げられ、一般式（２）および（３）で表される化合物としては、ハロゲン化金属化合物が挙げられる。
【０１２８】
Ｍ１がスズ原子を示す場合、一般式（１）で表される化合物としては、トリフェニルスズクロライド、トリブチルスズクロライド、トリイソプロピルスズクロライド、トリヘキシルスズクロライド、トリオクチルスズクロライド、ジフェニルスズジクロライド、ジブチルスズジクロライド、ジヘキシルスズジクロライド、ジオクチルスズジクロライド、フェニルスズトリクロライド、ブチルスズトリクロライドおよびオクチルスズトリクロライドが挙げられる。更に、一般式（２）で表される化合物としては、四塩化スズ、四臭化スズおよび四ヨウ化スズが挙げられる。
【０１２９】
Ｍ１がケイ素原子を示す場合、一般式（１）で表される化合物としては、トリフェニルクロロシラン、トリヘキシルクロロシラン、トリオクチルクロロシラン、トリブチルクロロシラン、トリメチルクロロシラン、ジフェニルジクロロシラン、ジヘキシルジクロロシラン、ジオクチルジクロロシラン、ジブチルジクロロシラン、ジメチルジクロロシラン、メチルトリクロロシラン、フェニルトリクロロシラン、ヘキシルトリクロロシラン、オクチルトリクロロシラン、ブチルトリクロロシランおよびメチルトリクロロシランが挙げられる。更に、一般式（２）で表される化合物としては、四塩化ケイ素、四臭化ケイ素および四ヨウ化ケイ素が挙げられる。
【０１３０】
Ｍ１がゲルマニウム原子を示す場合、一般式（１）で表される化合物としては、トリフェニルゲルマニウムクロライド、ジブチルゲルマニウムジクロライド、ジフェニルゲルマニウムジクロライドおよびブチルゲルマニウムトリクロライドが挙げられる。更に、一般式（２）で表される化合物としては、四塩化ゲルマニウム、四臭化ゲルマニウムおよび四ヨウ化ゲルマニウムが挙げられる。
【０１３１】
一般式（３）で表される化合物としては、三塩化リン、三臭化リンおよび三ヨウ化リンが挙げられる。
【０１３２】
一つ以上の実施形態において、アルコキシシランは、エポキシ基およびイソシアネート基からなる群から選択される少なくとも一つの基を含んでいても良い。
【０１３３】
エポキシ基を含有する典型的なアルコキシシラン化合物としては、３−グリシジルオキシプロピルトリメトキシシラン、３−グリシジルオキシプロピルトリエトキシシラン、３−グリシジルオキシプロピルトリフェノキシシラン、（３−グリシジルオキシプロピル）メチルジメトキシシラン、（３−グリシジルオキシプロピル）メチルジエトキシシラン、（３−グリシジルオキシプロピル）メチルジフェノキシシラン、（３−グリシジルオキシプロピル）メチルジメトキシシランの縮合物、（３−グリシジルオキシプロピル）メチルジエトキシシランの縮合物、β−（３，４−エポキシシクロヘキシル）エチルトリメトキシシラン、３−グリシジルオキシプロピルトリメトキシシランの縮合物および３−グリシジルオキシプロピルトリメトキシシランの縮合物が挙げられる。
【０１３４】
イソシアネート基を含有する典型的なアルコキシシラン化合物としては、３−イソシアネートプロピルトリメトキシシラン、３−イソシアネートプロピルトリエトキシシラン、３−イソシアネートプロピルトリフェノキシシラン、（３−イソシアネートプロピル）メチルジメトキシシラン、（３−イソシアネートプロピル）メチルジエトキシシラン、（３−イソシアネートプロピル）メチルジフェノキシシラン、（３−イソシアネートプロピル）メチルジメトキシシランの縮合物、（３−イソシアネートプロピル）メチルエトキシシランの縮合物、β−（イソシアネートシクロヘキシル）エチルトリメトキシシラン、（３−イソシアネートプロピル）トリメトキシシランの縮合物および（３−イソシアネートプロピル）トリエトキシシランの縮合物が挙げられる。
【０１３５】
一つ以上の実施形態において、ヒドロカルビル金属カルボキシレートは、一般式：
（４）Ｒ２ｍＭ３（ＯＣ（Ｏ）Ｒ２）４−ｍ、
［式中、各Ｒ２は独立して１から約２０の炭素原子を含有する一価の有機基であり、Ｍ３はスズ原子、ケイ素原子またはゲルマニウム原子であり、ｍは０〜２の整数である］で表される。
【０１３６】
典型的なヒドロカルビル金属カルボキシレートとしては、トリフェニルスズラウレート、トリフェニルスズ２−エチルヘキサノエート、トリフェニルスズナフテート、トリフェニルスズアセテート、トリフェニルスズアクリレート、トリ−ｎ−ブチルスズラウレート、トリ−ｎ−ブチルスズ２−エチルヘキサノエート、トリ−ｎ−ブチルスズナフテート、トリ−ｎ−ブチルスズアセテート、トリ−ｎ−ブチルスズアクリレート、トリ−ｔ−ブチルスズラウレート、トリ−ｔ−ブチルスズ２−エチルヘキサノエート、トリ−ｔ−ブチルスズナフテート、トリ−ｔ−ブチルスズアセテート、トリ−ｔ−ブチルスズアクリレート、トリイソブチルスズラウレート、トリイソブチルスズ２−エチルヘキサノエート、トリイソブチルスズナフテート、トリイソブチルスズアセテート、トリイソブチルスズアクリレート、トリイソプロピルスズラウレート、トリイソプロピルスズ２−エチルヘキサノエート、トリイソプロピルスズナフテート、トリイソプロピルスズアセテート、トリイソプロピルスズアクリレート、トリヘキシルスズラウレート、トリヘキシルスズ２−エチルヘキサノエート、トリヘキシルスズアセテート、トリヘキシルスズアクリレート、トリオクチルスズラウレート、トリオクチルスズ２−エチルヘキサノエート、トリオクチルスズナフテート、トリオクチルスズアセテート、トリオクチルスズアクリレート、トリ−２−エチルヘキシルスズラウレート、トリ−２−エチルヘキシルスズ２−エチルヘキサノエート、トリ−２−エチルヘキシルスズナフテート、トリ−２−エチルヘキシルスズアセテート、トリ−２−エチルヘキシルスズアクリレート、トリステアリルスズラウレート、トリステアリルスズ２−エチルヘキサノエート、トリステアリルスズナフテート、トリステアリルスズアセテート、トリステアリルスズアクリレート、トリベンジルスズラウレート、トリベンジルスズ２−エチルヘキサノエート、トリベンジルスズナフテート、トリベンジルスズアセテート、トリベンジルスズアクリレート、ジフェニルスズジラウレート、ジフェニルスズジ−２−エチルヘキサノエート、ジフェニルスズジステアレート、ジフェニルスズジナフテート、ジフェニルスズジアセテート、ジフェニルスズジアクリレート、ジ−ｎ−ブチルスズジラウレート、ジ−ｎ−ブチルスズジ−２−エチルヘキサノエート、ジ−ｎ−ブチルスズジステアレート、ジ−ｎ−ブチルスズナフテート、ジ−ｎ−ブチルスズジアセテート、ジ−ｎ−ブチルスズジアクリレート、ジ−ｔ−ブチルスズジラウレート、ジ−ｔ−ブチルスズジ−２−エチルヘキサノエート、ジ−ｔ−ブチルスズジステアレート、ジ−ｔ−ブチルスズジナフテート、ジ−ｔ−ブチルスズジアセテート、ジ−ｔ−ブチルスズジアクリレート、ジイソブチルスズジラウレート、ジイソブチルスズジ−２−エチルヘキサノエート、ジイソブチルスズジステアレート、ジイソブチルスズジナフテート、ジイソブチルスズジアセテート、ジイソブチルスズジアクリレート、ジイソプロピルスズジラウレート、ジイソプロピルスズジ−２−エチルヘキサノエート、ジイソプロピルスズジステアレート、ジイソプロピルスズジナフテート、ジイソプロピルスズジアセテート、ジイソプロピルスズジアクリレート、ジヘキシルスズジラウレート、ジヘキシルスズジ−２−エチルヘキサノエート、ジヘキシルスズジステアレート、ジヘキシルスズジナフテート、ジヘキシルスズジアセテート、ジヘキシルスズジアクリレート、ジ−２−エチルヘキシルスズジラウレート、ジ−２−エチルヘキシルスズジ−２−エチルヘキサノエート、ジ−２−エチルヘキシルスズジステアレート、ジ−２−エチルヘキシルスズジナフテート、ジ−２−エチルヘキシルスズジアセテート、ジ−２−エチルヘキシルスズジアクリレート、ジオクチルスズジラウレート、ジオクチルスズジ−２−エチルヘキサノエート、ジオクチルスズジアセテート、ジオクチルスズジアクリレート、ジステアリルスズジラウレート、ジステアリルスズジ−２−エチルヘキサノエート、ジステアリルスズジステアレート、ジステアリルスズジナフテート、ジステアリルスズジアセテート、ジステアリルスズジアクリレート、ジベンジルスズジラウレート、ジベンジルスズジ−２−エチルヘキサノエート、ジベンジルスズジステアレート、ジベンジルスズジナフテート、ジベンジルスズジアセテート、ジベンジルスズジアクリレート、フェニルスズトリラウレート、フェニルスズトリ−２−エチルヘキサノエート、フェニルスズトリナフテート、フェニルスズトリアセテート、フェニルスズトリアクリレート、ｎ−ブチルスズトリラウレート、ｎ−ブチルスズトリ−２−エチルヘキサノエート、ｎ−ブチルスズトリナフテート、ｎ−ブチルスズトリアセテート、ｎ−ブチルスズトリアクリレート、ｔｅｒｔ−ブチルスズトリラウレート、ｔｅｒｔ−ブチルスズトリ−２−エチルヘキサノエート、ｔｅｒｔ−ブチルスズトリナフテート、ｔｅｒｔ−ブチルスズトリアセテート、ｔｅｒｔ−ブチルスズトリアクリレート、イソブチルスズトリラウレート、イソブチルスズトリ−２−エチルヘキサノエート、イソブチルスズトリナフテート、イソブチルスズトリアセテート、イソブチルスズトリアクリレート、イソプロピルスズトリラウレート、イソプロピルスズトリ−２−エチルヘキサノエート、イソプロピルスズトリナフテート、イソプロピルスズトリアセテート、イソプロピルスズトリアクリレート、ヘキシルスズトリラウレート、ヘキシルスズトリ−２−エチルヘキサノエート、ヘキシルスズトリナフテート、ヘキシルスズトリアセテート、ヘキシルスズトリアクリレート、オクチルスズトリラウレート、オクチルスズトリ−２−エチルヘキサノエート、オクチルスズトリナフテート、オクチルスズトリアセテート、オクチルスズトリアクリレート、２−エチルヘキシルスズトリラウレート、２−エチルヘキシルスズトリ−２−エチルヘキサノエート、２−エチルヘキシルスズトリナフテート、２−エチルヘキシルスズトリアセテート、２−エチルヘキシルスズトリアクリレート、ステアリルスズトリラウレート、ステアリルスズトリ−２−エチルヘキサノエート、ステアリルスズトリナフテート、ステアリルスズトリアセテート、ステアリルスズトリアクリレート、ベンジルスズトリラウレート、ベンジルスズトリ−２−エチルヘキサノエート、ベンジルスズトリナフテート、ベンジルスズトリアセテートおよびベンジルスズトリアクリレートが挙げられる。
【０１３７】
一つ以上の実施形態において、ヒドロカルビル金属エステル−カルボキシレートは、一般式：
（５）Ｒ２ｍＭ３（ＯＣＯ−Ｒ３−ＣＯ（Ｏ）Ｒ２）４−ｍ、
［式中、各Ｒ２は独立して１から約２０の炭素原子を含有する一価の有機基であり、Ｒ３は二価の有機基であり、Ｍ３はスズ原子、ケイ素原子またはゲルマニウム原子であり、ｍは０から２の整数である］で表される。
【０１３８】
典型的なヒドロカルビル金属エステル−カルボキシレートとしては、ジフェニルスズビス（メチルマレート）、ジフェニルスズビス（２−エチルヘキシルマレート）、ジフェニルスズビス（オクチルマレート）、ジフェニルスズビス（ベンジルマレート）、ジ−ｎ−ブチルスズビス（メチルマレート）、ジ−ｎ−ブチルスズビス（２−エチルヘキシルマレート）、ジ−ｎ−ブチルスズビス（オクチルマレート）、ジ−ｎ−ブチルスズビス（ベンジルマレート）、ジ−ｔ−ブチルスズビス（メチルマレート）、ジ−ｔ−ブチルスズビス（２−エチルヘキシルマレート）、ジ−ｔ−ブチルスズビス（オクチルマレート）、ジ−ｔ−ブチルスズビス（ベンジルマレート）、ジイソブチルスズビス（メチルマレート）、ジイソブチルスズビス（２−エチルヘキシルマレート）、ジイソブチルスズビス（オクチルマレート）、ジイソブチルスズビス（ベンジルマレート）、ジイソプロピルスズビス（メチルマレート）、ジイソプロピルスズビス（２−エチルヘキシルマレート）、ジイソプロピルスズビス（オクチルマレート）、ジイソプロピルスズビス（ベンジルマレート）、ジヘキシルスズビス（メチルマレート）、ジヘキシルスズビス（２−エチルヘキシルマレート）、ジヘキシルスズビス（オクチルマレート）、ジヘキシルスズビス（ベンジルマレート）、ジ−２−エチルヘキシルスズビス（メチルマレート）、ジ−２−エチルヘキシルスズビス（２−エチルヘキシルマレート）、ジ−２−エチルヘキシルスズビス（オクチルマレート）、ジ−２−エチルヘキシルスズビス（ベンジルマレート）、ジオクチルスズビス（メチルマレート）、ジオクチルスズビス（２−エチルヘキシルマレート）、ジオクチルスズビス（オクチルマレート）、ジオクチルスズビス（ベンジルマレート）、ジステアリルスズビス（メチルマレート）、ジステアリルスズビス（２−エチルヘキシルマレート）、ジステアリルスズビス（オクチルマレート）、ジステアリルスズビス（ベンジルマレート）、ジベンジルスズビス（メチルマレート）、ジベンジルスズビス（２−エチルヘキシルマレート）、ジベンジルスズビス（オクチルマレート）、ジベンジルスズビス（ベンジルマレート）、ジフェニルスズビス（メチルアジペート）、ジフェニルスズビス（２−エチルヘキシルアジペート）、ジフェニルスズビス（オクチルアジペート）、ジフェニルスズビス（ベンジルアジペート）、ジ−ｎ−ブチルスズビス（メチルアジペート）、ジ−ｎ−ブチルスズビス（２−エチルヘキシルアジペート）、ジ−ｎ−ブチルスズビス（オクチルアジペート）、ジ−ｎ−ブチルスズビス（ベンジルアジペート）、ジ−ｔ−ブチルスズビス（メチルアジペート）、ジ−ｔ−ブチルスズビス（２−エチルヘキシルアジペート）、ジ−ｔ−ブチルスズビス（オクチルアジペート）、ジ−ｔ−ブチルスズビス（ベンジルアジペート）、ジイソブチルスズビス（メチルアジペート）、ジイソブチルスズビス（２−エチルヘキシルアジペート）、ジイソブチルスズビス（オクチルアジペート）、ジイソブチルスズビス（ベンジルアジペート）、ジイソプロピルスズビス（メチルアジペート）、ジイソプロピルスズビス（２−エチルヘキシルアジペート）、ジイソプロピルスズビス（オクチルアジペート）、ジイソプロピルスズビス（ベンジルアジペート）、ジヘキシルスズビス（メチルアジペート）、ジヘキシルスズビス（２−エチルヘキシルアジペート）、ジヘキシルスズビス（メチルアジペート）、ジヘキシルスズビス（ベンジルアジペート）、ジ−２−エチルヘキシルスズビス（メチルアジペート）、ジ−２−エチルヘキシルスズビス（２−エチルヘキシルアジペート）、ジ−２−エチルヘキシルスズビス（オクチルアジペート）、ジ−２−エチルヘキシルスズビス（ベンジルアジペート）、ジオクチルスズビス（メチルアジペート）、ジオクチルスズビス（２−エチルヘキシルアジペート）、ジオクチルスズビス（オクチルアジペート）、ジオクチルスズビス（ベンジルアジペート）、ジステアリルスズビス（メチルアジペート）、ジステアリルスズビス（２−エチルヘキシルアジペート）、ジステアリルスズビス（オクチルアジペート）、ジステアリルスズビス（ベンジルアジペート）、ジベンジルスズビス（メチルアジペート）、ジベンジルスズビス（２−エチルヘキシルアジペート）、ジベンジルスズビス（オクチルアジペート）およびジベンジルスズビス（ベンジルアジペート）が挙げられる。
【０１３９】
重合混合物へ添加できる共官能化剤の量は、重合を開始するのに使用される触媒または開始剤の種類および量、並びに、所望の官能化度を含む様々な因子に依存する。一つ以上の実施形態において、反応性ポリマーがランタニド系触媒を使用して生成される場合、使用する共官能化剤の量は、ランタニド化合物のランタニド金属を基準にして説明できる。例えば、共官能化剤のランタニド金属に対するモル比は、約１：１から約２００：１とすることができ、他の実施形態においては約５：１から約１５０：１とすることができ、また他の実施形態においては約１０：１から約１００：１とすることができる。一つ以上の実施形態において、共官能化剤の複素環ニトリル化合物に対するモル比は、約０．０５：１から約１：１とすることができ、他の実施形態においては約０．１：１から約０．８：１とすることができ、また他の実施形態においては約０．２：１から約０．６：１とすることができる。
【０１４０】
一つ以上の実施形態において、複素環ニトリル化合物（および、任意に共官能化剤）は、所望のモノマー転換率を達成した後であって、失活剤により重合混合物が失活される前に反応性ポリマーと反応させることができる。一つ以上の実施形態において、複素環ニトリル化合物と反応性ポリマーとの間の反応は、ピーク重合温度に達した後３０分以内に起こり、他の実施形態においては５分以内に起こり、その他の実施形態においては１分以内に行うことができる。一つ以上の実施形態において、複素環ニトリル化合物と反応性ポリマーとの間の反応は、一度ピーク重合温度に達した後に行うことができる。他の実施形態において、複素環ニトリル化合物と反応性ポリマーとの間の反応は、反応性ポリマーを貯蔵した後に行うことができる。一つ以上の実施形態において、反応性ポリマーの貯蔵は、不活性雰囲気下、室温以下で行う。一つ以上の実施形態において、複素環ニトリル化合物と反応性ポリマーとの間の反応は、約１０℃から約１５０℃の温度で、他の実施形態においては約２０℃から１００℃の温度で起き得る。複素環ニトリル化合物と反応性ポリマーとの間の反応を完結させるのに必要な時間は、反応性ポリマーの生成に使用する触媒または開始剤の種類および量、複素環ニトリル化合物の種類および量、並びに、官能化反応が実施される温度等の様々な因子に依存する。一つ以上の実施形態において、複素環ニトリル化合物と反応性ポリマーとの間の反応は、約１０から６０分間行うことができる。
【０１４１】
一つ以上の実施形態において、反応性ポリマーと、複素環ニトリル化合物（および、任意に任意に共官能化剤）との反応が達成または完結された後、全ての残余の反応性ポリマー鎖、並びに、触媒または触媒成分を不活化するために失活剤を重合混合物に添加し得る。失活剤としては、特に限定されることなく、アルコール、カルボン酸、無機酸、水またはそれらの混合物を含むプロトン性化合物が挙げられる。２，６−ジ−ｔｅｒｔ−ブチル−４−メチルフェノール等の酸化防止剤を、失活剤の添加と同時に、添加の前に、或いは、添加の後に添加し得る。使用する酸化防止剤の量は、ポリマー生成物の重量を基準として０．２％から１％の範囲にし得る。
【０１４２】
重合混合物を失活した際には、ポリマー生成物は、既知の脱溶媒および乾燥からなる従来の手段を用いて重合混合物から回収することができる。例えば、ポリマーセメントを水蒸気脱溶媒にかけた後、得られたポリマー小片を温風トンネル内で乾燥することによりポリマーを回収することができる。もう一つの方法として、ポリマーセメントをドラム乾燥機上で直接乾燥することによりポリマーを回収し得る。乾燥したポリマー中の揮発性物質の含有量は、ポリマーの重量を基準として１％未満とすることができ、他の実施形態においては０．５％未満とすることができる。
【０１４３】
反応性ポリマーおよび複素環ニトリル化合物（および、任意に共官能化剤）は、反応して新規な官能化ポリマーを生成すると考えられているが、全ての実施形態で生成する官能化ポリマーの正確な化学構造は、特に複素環ニトリル化合物によりポリマー鎖末端に付与された残基に関連する構造については、大きな確度では知られていない。実際には、官能化ポリマーの構造は、反応性ポリマーを生成するのに用いた条件（例えば、触媒または開始剤の種類および量）、並びに、複素環ニトリル化合物（および、任意に共官能化剤）を反応性ポリマーと反応させるのに用いた条件（例えば、複素環ニトリル化合物および共官能化剤の種類および量）等の様々な因子に依存し得ると推察されている。
【０１４４】
一つ以上の実施形態において、複素環ニトリル化合物と反応性ポリマーとの間の反応から得られる生成物の一つは、以下の一般式：
【化４】
0005475670.tif 000005
【化５】
0005475670.tif 000006
［式中、πはポリマー鎖であり、θは上記で定義したような複素環基であり、Ｒは上記で定義したような二価の有機基である］の一つで表される官能化ポリマーである。
【０１４５】
例えば、反応性ポリマーと２−ピリジンカルボニトリルとの間の反応生成物の少なくとも一つは、以下の一般式：
【化６】
0005475670.tif 000007
［式中、πは高ｃｉｓ−１，４−ポリブタジエン鎖等のポリマー鎖である］で表される官能化ポリマーであると考えられる。
【０１４６】
上記一般式で表される官能化ポリマーは、水蒸気に曝された際には、ケトン型構造を有し、且つ、以下の一般式：
【化７】
0005475670.tif 000008
【化８】
0005475670.tif 000009
［式中、πはポリマー鎖であり、θは上記で定義したような複素環基であり、Ｒは上記で定義したような二価の有機基である］で表される官能化ポリマーに転換すると考えられる。
【０１４７】
例えば、２−ピリジンカルボニトリルと反応性ポリマーとの反応生成物の一つは、以下の一般式：
【化９】
0005475670.tif 000010
［式中、πは高ｃｉｓ−１，４−ポリブタジエン鎖等のポリマー鎖である］で表されるケトン構造に転換すると考えられる。
【０１４８】
一つ以上の実施形態において、ポリマー鎖（π）は不飽和を含有する。これらの、または他の実施形態において、ポリマー鎖は加硫可能である。一つ以上の実施形態において、ポリマー鎖（π）は、０℃未満、他の実施形態においては−２０℃未満、その他の実施形態においては−３０℃未満のガラス転移温度（Ｔｇ）を有し得る。一実施形態において、ポリマーは単一のガラス転移温度を示し得る。
【０１４９】
一つ以上の実施形態において、本発明に従い生成したポリマー鎖（例えば、π）は、６０％超の、他の実施形態においては約７５％超の、その他の実施形態においては約９０％の、そして別の実施形態においては約９５％超のｃｉｓ−１，４−結合含有量（マー含有量（mer content）とも称される）を有するｃｉｓ−１，４−ポリジエンでも良い。また、これらのポリマーは、約７％未満の、他の実施形態においては５％未満の、その他の実施形態においては２％未満の、そして別の実施形態においては１％未満の１，２−結合含有量を有しても良い。ｃｉｓ−１，４−結合含有量および１，２−結合含有量は、赤外分光法により測定することができる。これらのポリマーの数平均分子量（Ｍｎ）は、ポリスチレン標準物質および懸案のポリマーのマークハウインク定数（Mark-Houwink定数）で校正されたゲル透過クロマトグラフィー（ＧＰＣ）を用いて測定されるものとして、約１０００から約１００００００まで、他の実施形態においては約５０００から約２０００００まで、その他の実施形態においては約２５０００から約１５００００まで、そして別の実施形態においては約５００００から約１２００００までとし得る。これらのポリマーの多分散性（Ｍｗ／Ｍｎ）は、約１．５から約５．０であっても良く、他の実施形態においては約２．０から約４．０であっても良い。
【０１５０】
一つ以上の実施形態において、本発明に従い生成したポリマー鎖（例えば、π）は、アニオン重合法により生成したものを含む中程度または低ｃｉｓのポリジエン（或いは、ポリジエンコポリマー）であっても良い。これらのポリジエンは、約１０％から６０％、他の実施形態では約１５％から５５％、その他の実施形態では約２０％から約５０％のｃｉｓ含有量を有し、該パーセンテージは、ｃｉｓ構造中のジエンマー（mer）単位の数対ジエンマー単位の総数に基づいている。これらのポリジエンは、約１０％から約９０％、他の実施形態では約１０％から約６０％、その他の実施形態では約１５％から約５０％、また別の実施形態においては約２０％から約４５％の１，２−結合含有量（即ち、ビニル含有量）を有し、該パーセンテージは、ビニル構造中のジエンマー（mer）単位の数対ジエンマー単位の総数に基づいている。ジエン単位の平衡は、トランス−１，４−結合構造中にもあり得る。特定の実施形態において、ポリジエンポリマーが官能性アニオン開始剤を使用して生成された場合、ポリマー鎖（例えば、π）の先端は、官能性開始剤の残基である官能基を含有する。
【０１５１】
特定の実施形態において、ポリマー鎖（例えば、π）は、ブタジエン、スチレンおよび任意にイソプレンのコポリマーである。これらは、ランダムコポリマーを含んでも良い。他の実施形態において、ポリマーはポリブタジエンと、ポリスチレンと、任意にポリイソプレンとのブロックコポリマーである。特定の実施形態において、ポリマーは水素化され、或いは、一部水素化されている。
【０１５２】
一つ以上の実施形態において、ポリマー鎖（π）は、ポリブタジエン、官能化ポリイソプレン、官能化ポリ（スチレン−ｃｏ−ブタジエン）、官能化ポリ（スチレン−ｃｏ−ブタジエン−ｃｏ−イソプレン）、官能化ポリ（イソプレン−ｃｏ−スチレン）および官能化ポリ（ブタジエン−ｃｏ−イソプレン）からなる群より選択されるアニオン重合ポリマーである。これらのポリマーの数平均分子量（Ｍｎ）は、ポリスチレン標準物質および懸案のポリマーのマークハウインク定数（Mark-Houwink定数）で校正されたゲル透過クロマトグラフィー（ＧＰＣ）を用いて測定されるものとして、約１０００から約１００００００まで、他の実施形態においては約５０００から約１００００００まで、その他の実施形態においては約５００００から５０００００まで、そして別の実施形態においては約１０００００から約３０００００までとし得る。これらのポリマーの多分散性（Ｍｗ／Ｍｎ）は、約１．０から約３．０であっても良く、他の実施形態においては約１．１から約２．０であっても良い。
【０１５３】
有利に、本発明の官能化ポリマーは、改良されたコールドフロー耐性を示し、そして低減したヒステリシスを明示する加硫物をもたらす。官能化ポリマーは、タイヤ部品の製造において特に有用である。これらのタイヤ部品は、官能化ポリマーを単独で、或いは、他のゴム状ポリマー（即ち、ゴム状弾性を有する配合物を形成するように加硫できるポリマー）と共に用いて製造し得る。使用し得る他のゴム状ポリマーとしては、天然および合成エラストマーが挙げられる。合成エラストマーは、通常、共役ジエンモノマーの重合から生じる。これらの共役ジエンモノマーは、ビニル置換芳香族モノマー等の他のモノマーと共重合し得る。他のゴム状ポリマーは、エチレンと、一つ以上のα−オレフィンおよび任意に一つ以上のジエンモノマーとの重合から生じる。
【０１５４】
有用なゴム状ポリマーとしては、天然ゴム、合成ポリイソプレン、ポリブタジエン、ポリイソブチレン−ｃｏ−イソプレン、ネオプレン、ポリ（エチレン−ｃｏ−プロピレン）、ポリ（スチレン−ｃｏ−ブタジエン）、ポリ（スチレン−ｃｏ−イソプレン）およびポリ（スチレン−ｃｏ−イソプレン−ｃｏ−ブタジエン）、ポリ（イソプレン−ｃｏ−ブタジエン）、ポリ（エチレン−ｃｏ−プロピレン−ｃｏ−ジエン）、ポリスルフィドゴム、アクリルゴム、ウレタンゴム、シリコンゴム、エピクロロヒドリンゴム、並びに、それらの混合物が挙げられる。これらのエラストマーは、直線状、分岐状および星形を含む無数の巨大分子構造を有し得る。ゴム配合で通常使用する他の材料も添加し得る。
【０１５５】
ゴム配合物は、無機充填剤および有機充填剤等の充填剤を含んでも良い。有機充填剤としては、カーボンブラックおよびスターチが挙げられる。無機充填剤としては、シリカ、水酸化アルミニウム、水酸化マグネシウム、クレー（アルミニウムシリケート水和物）およびそれらの混合物が挙げられる。
【０１５６】
硫黄またはパーオキサイド系硬化システムを含む多数のゴム硬化剤（加硫剤とも称される）を使用し得る。硬化剤は、参照することにより本明細書に組み込まれるKirk-Othmer、化学技術百科事典、第２０巻、第３６５〜４６８頁、（第３版、１９８２年）、特に、加硫剤および助剤、第３９０〜４０２頁、および、A.Y.Coran、加硫、ポリマー科学および工学百科事典（第２版、１９８９年）に記載されている。加硫剤は、単独で使用しても、組み合わせて使用してもよい。
【０１５７】
使用し得る他の材料としては、促進剤、オイル、ワックス、スコーチ抑制剤、加工助剤、酸化亜鉛、増粘樹脂（tackifying resin）、補強樹脂、ステアリン酸等の脂肪酸、ペプタイザーおよび一つ以上の追加のゴムが挙げられる。
【０１５８】
これらのゴム配合物は、トレッド、サブトレッド、ブラックサイドウォール、ボディプライスキン、ビードフィラー等のタイヤ部品を形成するのに有用である。好適には、官能化ポリマーはトレッドおよびサイドウォール配合物に使用される。一つ以上の実施形態において、これらのトレッド配合物は、配合物中のゴムの総重量に基づいて、約１０重量％から約１００重量％、他の実施形態においては約３５重量％から約９０重量％、その他の実施形態においては約５０重量％から８０重量％の官能化ポリマーを含有する。
【０１５９】
一つ以上の実施形態において、加硫可能なゴム配合物は、ゴム成分と充填剤とを含有する初期マスターバッチ（ゴム成分は、任意に本発明の官能化ポリマーを含有する）を形成することにより生成し得る。この初期マスターバッチは、約２５℃から約１２５℃の開始温度、約１３５℃から約１８０℃の排出温度で混合し得る。早期の加硫（スコーチとしても知られている）を防止するために、この初期マスターバッチから加硫剤を除いてもよい。初期マスターバッチを処理したら、最終混合段階において低温で加硫剤を導入し初期マスターバッチと混合してもよく、ここで、最終混合段階では加硫プロセスを開始させないことが好ましい。任意に、マスターバッチ混合段階と最終混合段階の間に、リミルとも呼ばれる追加の混合段階を用いてもよい。これらのリミル中に、本発明の官能化ポリマーを含む様々な材料を加えることができる。ここで使用されているゴムの配合技術および添加剤は、ゴム技術、第２版、１９７３年のゴムの配合および加硫に開示されているように、一般に知られている。
【０１６０】
シリカを充填したタイヤ配合物に適用できる混合条件および方法が、米国特許第５，２２７，４２５号、第５，７１９，２０７号、第５，７１７，０２２号および欧州特許第８９０，６０６号に記載されているように周知であり、これら全てを参照することにより本明細書に組み込む。一つ以上の実施形態において、充填剤としてシリカを（単独でまたは他の充填剤と組み合わせて）使用する場合、混合中にカップリング剤および／または遮蔽剤をゴム配合物に加えてもよい。有用なカップリング剤および遮蔽剤は、参照することにより本明細書に組み込まれる米国特許第３，８４２，１１１号、第３，８７３，４８９号、第３，９７８，１０３号、第３，９９７，５８１号、第４，００２，５９４号、第５，５８０，９１９号、第５，５８３，２４５号、第５，６６３，３９６号、第５，６７４，９３２号、第５，６８４，１７１号、第５，６８４，１７２号、第５，６９６，１９７号、第６，６０８，１４５号、第６，６６７，３６２号、第６，５７９，９４９号、第６，５９０，０１７号、第６，５２５，１１８号、第６，３４２，５５２号および第６，６８３，１３５号に開示されている。一実施形態において、カップリング剤および遮蔽剤が実質的に存在しない状態で本発明の官能化ポリマーとシリカとを含めることにより、初期マスターバッチを調製する。
【０１６１】
加硫可能なゴム配合物をタイヤ製造に使用する場合、標準的なゴムの成形技術、成型技術および硬化技術を含む通常のタイヤ製造技術により、これらの配合物をタイヤ部品に加工できる。一般に、加硫は、モールド内で加硫可能な配合物を加熱することによって達成され；例えば、加硫可能な配合物は約１４０℃から約１８０℃に加熱される。硬化または架橋したゴム配合物は加硫物と称してもよく、この加硫物は、一般的に熱硬化性の三次元ポリマーネットワークを含む。加工助剤および充填剤等の他の材料を、加硫したネットワークの全体に均一に分散させてもよい。参照することにより本明細書に組み込まれる米国特許第５，８６６，１７１号、第５，８７６，５２７号、第５，９３１，２１１号および第５，９７１，０４６号で論じられているようにして空気入りタイヤを製造できる。
【０１６２】
本発明の実施の仕方を明らかにするために、以下の実施例を準備し、試験した。しかしながら、これらの実施例は、本発明の範囲を限定するものと見なされるべきではない。特許請求の範囲が本発明を規定する役割を果たす。
【実施例】
【０１６３】
（例１、未変性ｃｉｓ−１，４−ポリブタジエンの合成）
タービンアジテーターブレードを具え、窒素パージされた２-ガロン反応器に、ヘキサン１３８３ｇと、２０．６重量％のブタジエンのヘキサン溶液３０８３ｇとを加えた。４．３２Ｍのメチルアルミノキサン（ＭＡＯ）のトルエン溶液８．０８ｍＬ、２０．６重量％の１，３−ブタジエンのヘキサン溶液１．８３ｇ、０．５３７Ｍのネオジムバーサテート（ＮｄＶ）のシクロヘキサン溶液０．６５ｍＬ、１．０Ｍのジイソブチルアルミニウムハイドライド（ＤＩＢＡＨ）のヘキサン溶液７．３３ｍＬおよび１．０Ｍのジエチルアルミニウムクロライド（ＤＥＡＣ）のヘキサン溶液１．４０ｍＬを混合して、予形成触媒を調製した。触媒を１５分間熟成し、反応器に投入した。その後、反応器のジャケットの温度を６５℃に設定した。触媒を添加してから４５分後、重合混合物を室温まで冷却した。得られたポリマーセメントを、５ｇの２，６−ジ−ｔｅｒｔ−ブチル−４−メチルフェノールを含有するイソプロパノール１２リットルで凝固させ、その後ドラム乾燥した。大ローターを用いたモンサント社製ムーニー粘度計を使用し、予熱時間１分、運転時間４分で、得られたポリマーの１００℃におけるムーニー粘度（ＭＬ１＋４）を測定したところ、２６．５であった。ゲル透過クロマトグラフィー(ＧＰＣ)で測定したところ、ポリマーは、数平均分子量（Ｍｎ）が１１１８００であり、重量平均分子量（Ｍｗ）が２０９５００であり、そして分子量分布（Ｍｗ／Ｍｎ）が１．８７であった。ポリマーを赤外分光分析したところ、ｃｉｓ−１，４−結合含有量は９４．４％であり、ｔｒａｎｓ−１，４−結合含有量は５．１％であり、そして１，２−結合含有量は０．５％であった。ポリマーのコールドフロー耐性を、スコット社製の塑性試験機を用いて測定した。１００℃で２０分間、約２．６ｇのポリマーを直径１５ｍｍ、高さ１２ｍｍの円筒状ボタンに成型した。室温まで冷却した後、モールドからボタンを取り外し、スコット社製の塑性試験機に室温で設置した。試料に５-ｋｇの負荷を加えた。８分後、残留ゲージ（即ち、試料厚さ）を測定し、そしてポリマーのコールドフロー耐性の指標とした。通常、高い残留ゲージ値は、良好なコールドフロー耐性を示す。未変性ｃｉｓ−１，４−ポリブタジエンの性質を、表１にまとめた。
【０１６４】
【表１】
0005475670.tif 000011
【０１６５】
（例２、未変性ｃｉｓ−１，４−ポリブタジエンの合成）
タービンアジテーターブレードを具え、窒素パージされた２-ガロン反応器に、ヘキサン１６３１ｇと、２２．４重量％のブタジエンのヘキサン溶液２８３５ｇとを加えた。４．３２ＭのＭＡＯのトルエン溶液６．１０ｍＬ、２２．４重量％の１，３−ブタジエンのヘキサン溶液１．２７ｇ、０．５３７ＭのＮｄＶのシクロヘキサン溶液０．４９ｍＬ、１．０ＭのＤＩＢＡＨのヘキサン溶液５．５３ｍＬおよび１．０ＭのＤＥＡＣのヘキサン溶液１．０５ｍＬを混合して、予形成触媒を調製した。触媒を１５分間熟成し、反応器に投入した。その後、反応器のジャケットの温度を６５℃に設定した。触媒を添加してから７２分後、重合混合物を室温まで冷却した。得られたポリマーセメントを、５ｇの２，６−ジ−ｔｅｒｔ−ブチル−４−メチルフェノールを含有するイソプロパノール１２リットルで凝固させ、その後ドラム乾燥した。得られた未変性ｃｉｓ−１，４−ポリブタジエンの性質を、表１にまとめた。
【０１６６】
（例３、２−ピリジンカルボニトリル（２−ＰｙＣＮ）で変性させたｃｉｓ−１，４−ポリブタジエンの合成）
タービンアジテーターブレードを具え、窒素パージされた２-ガロン反応器に、ヘキサン１６７０ｇと、２２．６重量％のブタジエンのヘキサン溶液２８１０ｇとを加えた。４．３２ＭのＭＡＯのトルエン溶液７．３５ｍＬ、２２．６重量％の１，３−ブタジエンのヘキサン溶液１．５２ｇ、０．５３７ＭのＮｄＶのシクロヘキサン溶液０．５９ｍＬ、１．０ＭのＤＩＢＡＨのヘキサン溶液６．６７ｍＬおよび１．０ＭのＤＥＡＣのヘキサン溶液１．２７ｍＬを混合して、予形成触媒を調製した。触媒を１５分間熟成し、反応器に投入した。その後、反応器のジャケットの温度を６５℃に設定した。触媒を添加してから６０分後、重合混合物を室温まで冷却した。
【０１６７】
得られた未変性ポリマーセメント（即ち、擬似リビングポリマーセメント）４２５ｇを、反応器から窒素パージしたボトルに移した後、０．４４２Ｍの２−ピリジンカルボニトリル（２−ＰｙＣＮ）のトルエン溶液５．９３ｍＬを加えた。ボトルを、６５℃に維持した水浴中で２５分間振とうした。得られた混合物を０．５ｇの２，６−ジ−ｔｅｒｔ−ブチル−４−メチルフェノールを含有するイソプロパノール３リットルで凝固させ、その後ドラム乾燥した。得られた２−ＰｙＣＮ−変性ポリマーの性質を、表１にまとめた。
【０１６８】
（例４、２−ピリミジンカルボニトリル（ＰＩＣＮ）で変性させたｃｉｓ−１，４−ポリブタジエンの合成）
例３の擬似リビングポリマーセメント４２２ｇを、０．７７９Ｍの２−ピリミジンカルボニトリル（ＰＩＣＮ）のトルエン溶液３．９４ｍＬと反応させてＰＩＣＮで変性したｃｉｓ−１，４−ポリブタジエンを調製した。反応条件およびポリマー調査方法は、例３と同一である。得られたＰＩＣＮ−変性ｃｉｓ−１，４−ポリブタジエンの性質を、表１にまとめた。
【０１６９】
（例５、ピラジンカルボニトリル（ＰＺＣＮ）で変性させたｃｉｓ−１，４−ポリブタジエンの合成）
例３の擬似リビングポリマーセメント４２６ｇを、０．８０８Ｍのピラジンカルボニトリル（ＰＺＣＮ）のトルエン溶液３．８４ｍＬと反応させてＰＺＣＮで変性したｃｉｓ−１，４−ポリブタジエンを調製した。反応条件およびポリマー調査方法は、例３と同一である。得られたＰＺＣＮ−変性ｃｉｓ−１，４−ポリブタジエンの性質を、表１にまとめた。
【０１７０】
（例６（比較例）、ベンゾニトリル（ＰｈＣＮ）で変性させたｃｉｓ−１，４−ポリブタジエンの合成）
例３の擬似リビングポリマーセメント４２３ｇを、０．６７６Ｍのベンゾニトリル（ＰｈＣＮ）のトルエン溶液４．０３ｍＬと反応させてＰｈＣＮで変性したｃｉｓ−１，４−ポリブタジエンを調製した。反応条件およびポリマー調査方法は、例３と同一である。得られたＰｈＣＮ−変性ｃｉｓ−１，４−ポリブタジエンの性質を、表１にまとめた。
【０１７１】
（例７（比較例）、アセトニトリル（ＣＨ３ＣＮ）で変性させたｃｉｓ−１，４−ポリブタジエンの合成）
例３の擬似リビングポリマーセメント４３７ｇを、０．５３９Ｍのアセトニトリル（ＣＨ３ＣＮ）のトルエン溶液５．００ｍＬと反応させてＣＨ３ＣＮで変性したｃｉｓ−１，４−ポリブタジエンを調製した。反応条件およびポリマー調査方法は、例３と同一である。得られたＣＨ３ＣＮ−変性ｃｉｓ−１，４−ポリブタジエンの性質を、表１にまとめた。
【０１７２】
図１に、例１〜７で合成された未変性または変性ｃｉｓ−１，４−ポリブタジエン試料のコールドフロー耐性を、ポリマーのムーニー粘度を相手にプロットした。データは、同一のポリマームーニー粘度であっても、２−ＰｙＣＮ−、ＰＩＣＮ−およびＰＺＣＮ−変性ポリマーは、未変性ポリマーよりも、非常に高い残留コールドフローゲージ値を示し、従って非常に良好なコールドフロー耐性を示すということを示唆している。一方、ＰｈＣＮ−およびＣＨ３ＣＮ−変性ポリマーの双方は、未変性ポリマーと比較して、コールドフロー耐性の向上をもたらさないか、或いは、非常にわずかなコールドフロー耐性の向上をもたらす。
【０１７３】
（例８〜１４、未変性ｃｉｓ−１，４−ポリブタジエンと対照した、２−ＰｙＣＮ−、ＰＩＣＮ−、ＰＺＣＮ−、ＰｈＣＮ−およびＣＨ３ＣＮ−変性ｃｉｓ−１，４−ポリブタジエンの配合物評価）
例１〜７で製造したｃｉｓ−１，４−ポリブタジエン試料を、カーボンブラックを充填したゴム配合物において評価した。加硫物の組成を表２に示し、ここで、表中の数は、ゴム１００重量部当たりの重量部(ｐｈｒ)を表している。
【０１７４】
【表２】
0005475670.tif 000012
【０１７５】
大ローターを用いたアルファテクノロジー社製ムーニー粘度計を使用し、予熱時間１分、運転時間４分で、未硬化配合物の１３０℃におけるムーニー粘度（ＭＬ１＋４）を測定した。破断強度（Ｔｂ）および破断伸び（Ｅｂ）を、ＡＳＴＭ Ｄ４１２に従い測定した。加硫物のペイン効果のデータ（ΔＧ’）およびヒステリシスのデータ（ｔａｎδ）を、５０℃、１５Ｈｚ、０．１％から２０％までの歪走査で実施した動的歪走査試験から得た。ΔＧ’は、０．１％歪でのＧ’と、２０％歪でのＧ’との差である。加硫物の物理的性質を表３および図２にまとめた。
【０１７６】
【表３】
0005475670.tif 000013
【０１７７】
表３および図２に示すように、２−ＰｙＣＮ−、ＰＩＣＮ−およびＰＺＣＮ−変性ポリマーは、未変性ポリマーよりも低いｔａｎδ（５０℃）を与え、このことは、２−ＰｙＣＮ、ＰＩＣＮまたはＰＺＣＮを用いた変性がヒステリシスを低減することを示唆している。また、２−ＰｙＣＮ−、ＰＩＣＮ−およびＰＺＣＮ−変性ポリマーは、未変性ポリマーよりも低いΔＧ’を与え、このことは、変性ポリマーとカーボンブラックとの間のより強い相互作用によってペイン効果が低減していることを示唆している。一方、ＰｈＣＮ−およびＣＨ３ＣＮ−変性ポリマーの双方は、未変性ポリマーと比較して、ヒステリシスの低減をもたらさないか、或いは、非常にわずかなヒステリシスの低減をもたらす。
【０１７８】
（例１５、未変性ｃｉｓ−１，４−ポリブタジエンの合成）
窒素パージされた５-リットル反応器に、シクロヘキサン２．４ｋｇと、１，３−ブタジエン３００ｇとを加えた。触媒成分として、ＮｄＶ（０．０９ｍｍｏｌ）のシクロヘキサン溶液、ＭＡＯ（１．８ｍｍｏｌ）のトルエン溶液、ＤＩＢＡＨ（４．３ｍｍｏｌ）のシクロヘキサン溶液、ＤＥＡＣ（０．１８ｍｍｏｌ）のトルエン溶液および１，３−ブタジエン（４．５ｍｍｏｌ）を、５０℃で３０分間混合し、そして、得られた混合物を反応器に投入した。８０℃で６０分間重合を行った。１，３−ブタジエンの転換率は殆ど１００％であった。
【０１７９】
得られたポリマーセメント約２００ｇを反応器から移し、そして、２，４−ジ−ｔ−ブチル−ｐ−クレゾール１．５ｇを含有するメタノール溶液で失活させた。ポリマーセメントを水蒸気蒸留により脱溶媒し、そして、１１０℃まで予加熱したロール上で乾燥した。得られた未変性ｃｉｓ−１，４−ポリブタジエンのムーニー粘度（ＭＬ１＋４、１００℃）は３２であり、ｃｉｓ−１，４−結合含有量は９５．３％であった。
【０１８０】
（例１６、２−ＰｙＣＮおよび３−グリシドキシプロピルトリメトキシシラン（ＧＰＭＯＳ）で変性させたｃｉｓ−１，４−ポリブタジエンの合成）
例１５で製造したポリマーセメントの残りを、温度６０℃で反応器中に保持し、そして、調製した２−ＰｙＣＮ（３．０ｍｍｏｌ）のトルエン溶液を添加して３０分間反応させた。その後、３−グリシドキシプロピルトリメトキシシラン（ＧＰＭＯＳ）（０．６ｍｍｏｌ）のトルエン溶液を添加し、３０分間反応させた。続いて、２，４−ジ−ｔ−ブチル−ｐ−クレゾール１．５ｇを含有するメタノール溶液を添加して変性ポリマーセメント２．５ｋｇを得て、その後、該変性ポリマーセメントを水蒸気蒸留により脱溶媒し、そして、１１０℃まで予加熱したロール上で乾燥した。得られた変性ｃｉｓ−１，４−ポリブタジエンのムーニー粘度（ＭＬ１＋４、１００℃）は４７であり、コールドフロー値は０．６ｍｇ／分であった。
【０１８１】
例１６〜２１に関して、ポリマーのコールドフロー値は以下のようにして測定した。変性ｃｉｓ−１，４−ポリブタジエンを温度５０℃に保持し、そして、圧力２４．１ｋＰａで６．３５ｍｍのオリフィスの中を通して押し出した。押し出しから約１０分後（即ち、押し出し速度が一定となった後）、ポリマーの押し出し量（ｍｇ）を３０分間隔で９０分間測定し、その平均値をコールドフロー値（ｍｇ／分）として使用した。
【０１８２】
（例１７、２−ＰｙＣＮおよびジオクチルスズビス（オクチルマレート）（ＤＯＴＢＯＭ）で変性させたｃｉｓ−１，４−ポリブタジエンの合成）
ＧＰＭＯＳの代わりにジオクチルスズビス（オクチルマレート）（ＤＯＴＢＯＭ）（０．１５ｍｍｏｌ）を添加した以外は、例１５および１６と同様にして変性ｃｉｓ−１，４−ポリブタジエンを得た。
【０１８３】
変性の前、ポリマーのムーニー粘度は３０であり、ｃｉｓ−１，４−結合含有量は９４．８％であった。変性後、ポリマーのムーニー粘度は４５であり、コールドフロー値は０．８ｍｇ／分であった。
【０１８４】
（例１８、２−ＰｙＣＮおよび３−イソシアネートプロピルトリエトキシシラン（ＩＰＥＯＳ）で変性させたｃｉｓ−１，４−ポリブタジエンの合成）
ＧＰＭＯＳを３−イソシアネートプロピルトリエトキシシラン（ＩＰＥＯＳ）とした以外は、例１５および１６と同様にして変性ｃｉｓ−１，４−ポリブタジエンを得た。
【０１８５】
変性の前、ポリマーのムーニー粘度は３３であり、ｃｉｓ−１，４−結合含有量は９５．１％であった。変性後、ポリマーのムーニー粘度は４８であり、コールドフロー値は０．５ｍｇ／分であった。
【０１８６】
（例１９、未変性ｃｉｓ−１，４−ポリブタジエンの合成）
窒素パージされた５-リットル反応器に、シクロヘキサン２．４ｋｇと、１，３−ブタジエン３００ｇとを加えた。触媒成分として、ＮｄＶ（０．１８ｍｍｏｌ）のシクロヘキサン溶液、ＭＡＯ（１．８ｍｍｏｌ）のトルエン溶液、ＤＩＢＡＨ（５．３ｍｍｏｌ）のシクロヘキサン溶液、トリメチルシリルアイオダイド（Ｍｅ３Ｓｉｌ）（０．３６ｍｍｏｌ）のトルエン溶液および１，３−ブタジエン（４．５ｍｍｏｌ）を、３０℃で６０分間混合し、そして、得られた混合物を反応器に投入した。次に、３０℃で１２０分間重合を行った。１，３−ブタジエンの転換率は殆ど１００％であった。
【０１８７】
得られたポリマーセメント約２００ｇを反応器から移し、そして、２，４−ジ−ｔ−ブチル−ｐ−クレゾール１．５ｇを含有するメタノール溶液で失活させた。ポリマーセメントを水蒸気蒸留により脱溶媒し、そして、１１０℃まで予加熱したロール上で乾燥した。得られた未変性ｃｉｓ−１，４−ポリブタジエンのムーニー粘度（ＭＬ１＋４、１００℃）は２２であり、ｃｉｓ−１，４−結合含有量は９９．２％であった。
【０１８８】
（例２０、２−ＰｙＣＮおよびＧＰＭＯＳで変性させたｃｉｓ−１，４−ポリブタジエンの合成）
例１９で製造したポリマーセメントの残りを、温度３０℃で反応器中に保持し、そして、２−ＰｙＣＮ（６．０ｍｍｏｌ）のトルエン溶液を添加して３０分間反応させた。その後、ＧＰＭＯＳ（０．６ｍｍｏｌ）のトルエン溶液を添加し、３０分間反応させた。続いて、２，４−ジ−ｔ−ブチル−ｐ−クレゾール１．５ｇを含有するメタノール溶液を添加して変性ポリマーセメント２．５ｋｇを得て、その後、該変性ポリマーセメントを水蒸気蒸留により脱溶媒し、そして、１１０℃まで予加熱したロール上で乾燥した。得られた変性ｃｉｓ−１，４−ポリブタジエンのムーニー粘度（ＭＬ１＋４、１００℃）は５６であり、コールドフロー値は０．４ｍｇ／分であった。
【０１８９】
（例２１、ＰｙＣＮおよびシリコンテトラクロライド（ＳＴＣ）で変性させたｃｉｓ−１，４−ポリブタジエンの合成）
ＧＰＭＯＳをシリコンテトラクロライド（ＳＴＣ）とした以外は、例１９および２０と同様にして変性共役ジエンポリマーを得た。
【０１９０】
変性の前、ポリマーのムーニー粘度は２３であり、ｃｉｓ−１，４−結合含有量は９９．１％であった。変性後、ポリマーのムーニー粘度は６３であり、コールドフロー値は０．２ｍｇ／分であった。
【０１９１】
（例２２、未変性ポリ（スチレン−ｃｏ−ブタジエン）（未変性ＳＢＲ）の合成）
タービンアジテーターブレードを具える５-ガロン反応器に、ヘキサン５３２０ｇ、３３．０重量％のスチレンのヘキサン溶液１３２０ｇおよび２２．４重量％の１，３−ブタジエンのヘキサン溶液７７７６ｇを加えた。１．６Ｍのｎ−ブチルリチウムのヘキサン溶液１１．３４ｍＬおよび１．６Ｍの２，２−ビス（２’−テトラヒドロフリル）プロパンのヘキサン溶液３．７４ｍＬを反応器に投入した。温水を反応器ジャケットに適用してバッチを加熱した。バッチの温度が５０℃に達すると直ぐに、反応器ジャケットを冷水で冷却した。触媒の添加から９０分後、得られたリビングポリマーセメント４０２ｇを、反応器から窒素パージしたボトルに移し、２，６−ジ−ｔｅｒｔ−ブチル−４−メチルフェノール０．３ｇを含有するイソプロパノール３ｍＬを添加して失活し、２，６−ジ−ｔｅｒｔ−ブチル−４−メチルフェノール０．５ｇを含有するイソプロパノール３リットルで凝固させ、その後ドラム乾燥した。大ローターを用いたモンサント社製ムーニー粘度計を使用し、予熱時間１分、運転時間４分で、得られたポリマーの１００℃におけるムーニー粘度（ＭＬ１＋４）を測定したところ、１１．５であった。ゲル透過クロマトグラフィー(ＧＰＣ)で測定したところ、ポリマーは、数平均分子量（Ｍｎ）が１２０３００ｇ／ｍｏｌであり、重量平均分子量（Ｍｗ）が１２５２００ｇ／ｍｏｌであり、そして分子量分布（Ｍｗ／Ｍｎ）が１．０４であった。ポリマーの１Ｈ ＮＭＲ分析は、ポリマーのスチレン含有量が１９．７重量％であり、１，２−結合（ブタジエン単位）が５７．４％であることを示した。示差走査熱量測定法（ＤＳＣ）で測定したところ、ポリマーのガラス転移温度（Ｔｇ）は−３２℃であった。得られた未変性ＳＢＲの性質を、表４にまとめた。
【０１９２】
【表４】
0005475670.tif 000014
【０１９３】
（例２３、未変性ポリ（スチレン−ｃｏ−ブタジエン）（未変性ＳＢＲ）の合成）
タービンアジテーターブレードを具える２-ガロン反応器に、ヘキサン１５９７ｇ、３４．０重量％のスチレンのヘキサン溶液３９９ｇおよび２２．３重量％の１，３−ブタジエンのヘキサン溶液２４４０ｇを加えた。１．６Ｍのｎ−ブチルリチウムのヘキサン溶液２．５８ｍＬおよび１．６Ｍの２，２−ビス（２’−テトラヒドロフリル）プロパンのヘキサン溶液０．８５ｍＬを反応器に投入した。温水を反応器ジャケットに適用してバッチを加熱した。バッチの温度が５５℃に達すると直ぐに、反応器ジャケットを冷水で冷却した。触媒の添加から２時間後、ポリマーセメントを反応器から移し、２，６−ジ−ｔｅｒｔ−ブチル−４−メチルフェノール７ｇを含有するイソプロパノール３ガロンで凝固させ、その後ドラム乾燥した。得られた未変性ＳＢＲの性質を、表４にまとめた。
【０１９４】
（例２４、２−ピリジンカルボニトリルで変性させたポリ（スチレン−ｃｏ−ブタジエン）（２−ＰｙＣＮ−変性ＳＢＲ）の合成）
例２２で合成したリビングポリマーセメント４０５ｇを、反応器から窒素パージしたボトルに移した後、０．５７５Ｍの２−ピリジンカルボニトリル（２−ＰｙＣＮ）のトルエン溶液０．８８ｍＬを加えた。ボトルを、５０℃に維持した水浴中で３０分間振とうした。得られたポリマーセメントを、０．５ｇの２，６−ジ−ｔｅｒｔ−ブチル−４−メチルフェノールを含有するイソプロパノール３リットルを添加して凝固させ、その後ドラム乾燥した。得られた２−ＰｙＣＮ−変性ＳＢＲの性質を、表４にまとめた。
【０１９５】
（例２５、４−ピリジンカルボニトリルで変性させたポリ（スチレン−ｃｏ−ブタジエン）ゴム（４−ＰｙＣＮ−変性ＳＢＲ）の合成）
例２２のリビングポリマーセメント４０６ｇを、０．４３５Ｍの４−ピリジンカルボニトリル（４−ＰｙＣＮ）のトルエン溶液１．１６ｍＬと反応させて４−ＰｙＣＮで変性したポリ（スチレン−ｃｏ−ブタジエン）を調製した。反応条件およびポリマー調査方法は、例２４と同一である。得られた４−ＰｙＣＮ−変性ＳＢＲの性質を、表４にまとめた。
【０１９６】
（例２６、２，４−ピリジンジカルボニトリルで変性させたポリ（スチレン−ｃｏ−ブタジエン）（２，４−ＰｙＤＣＮ−変性ＳＢＲ）の合成）
例２２のリビングポリマーセメント４０１ｇを、０．２６６Ｍの２，４−ピリジンジカルボニトリル（２，４−ＰｙＤＣＮ）のトルエン溶液１．８８ｍＬと反応させて２，４−ＰｙＤＣＮで変性したポリ（スチレン−ｃｏ−ブタジエン）を調製した。反応条件およびポリマー調査方法は、例２４と同一である。得られた２，４−ＰｙＤＣＮ−変性ＳＢＲの性質を、表４にまとめた。
【０１９７】
図３に、例２２〜２６で合成された未変性または変性ＳＢＲ試料のコールドフロー耐性を、ポリマーのムーニー粘度を相手にプロットした。データは、同一のポリマームーニー粘度であっても、２−ＰｙＣＮ−、４−ＰｙＣＮ−および２，４−ＰｙＤＣＮ−変性ポリマーは、未変性ポリマーよりも、非常に高い残留コールドフローゲージ値を示し、従って非常に良好なコールドフロー耐性を示すということを示唆している。
【０１９８】
（例２７〜３１、未変性ＳＢＲと対照した、２−ＰｙＣＮ−、４−ＰｙＣＮ−および２，４−ＰｙＤＣＮ−変性ＳＢＲの配合物評価）
例２２〜２６で製造したＳＢＲ試料を、カーボンブラックを充填したゴム配合物において評価した。加硫物の組成を表５に示し、ここで、表中の数は、ゴム１００重量部当たりの重量部(ｐｈｒ)を表している。
【０１９９】
【表５】
0005475670.tif 000015
【０２００】
大ローターを用いたアルファテクノロジー社製ムーニー粘度計を使用し、予熱時間１分、運転時間４分で、未硬化配合物の１００℃におけるムーニー粘度（ＭＬ１＋４）を測定した。加硫物の引張機械特性を、ＡＳＴＭ−Ｄ４１２に記載されている標準的な方法を用いて測定した。加硫物のペイン効果のデータ（ΔＧ’）およびヒステリシスのデータ（ｔａｎδ）を、６０℃、１０Ｈｚ、０．２５％から１５％までの歪走査で実施した動的歪走査試験から得た。ΔＧ’は、０．２５％歪でのＧ’と、１４％歪でのＧ’との間の差である。加硫物の物理的性質を表６および図４にまとめる。
【０２０１】
【表６】
0005475670.tif 000016
【０２０２】
表６および図４に示すように、２−ＰｙＣＮ−、４−ＰｙＣＮ−および２，４−ＰｙＤＣＮ−変性ＳＢＲポリマーは、未変性ＳＢＲよりも低いｔａｎδ（６０℃）を与え、このことは、２−ＰｙＣＮ、４−ＰｙＣＮおよび２，４−ＰｙＤＣＮを用いた変性がヒステリシスを低減することを示唆している。また、２−ＰｙＣＮ−、４−ＰｙＣＮ−および２，４−ＰｙＤＣＮ−変性ポリマーは、未変性ＳＢＲよりも低いΔＧ’を与え、このことは、変性ポリマーとカーボンブラックとの間の相互作用によってペイン効果が低減していることを示唆している。
【０２０３】
本発明の範囲および精神から逸脱しない様々な変形および変更が、当業者に明らかである。本発明は、ここに示した説明用の実施形態に正当に限定されるものではない。
【図１】
0005475670.tif 000019
【図２】
0005475670.tif 000020
【図３】
0005475670.tif 000021
【図４】
0005475670.tif 000022